(57)【要約】【課題】  本発明は、分散性、保存安定性に優れ、且つ、現像性に優れ、アルカリ現像溶液中でのフィルター詰まりをも改善した、カラーフィルタ用黄色着色組成物、並びにこれを用いたコントラスト比及び明度が高いカラーフィルタを提供することを目的とする。【解決手段】  前記課題は、  表面が酸性である黄色顔料（Ａ）と、一般式（１）に示す、エーテル基を有するエチレン性不飽和単量体（ｂ１）を含むエチレン性不飽和単量体（ｂ１）をラジカル重合してなる、片末端に２つの水酸基を有するビニル重合体（ｂ２）の水酸基と、芳香族トリカルボン酸無水物の酸無水物基（ｂ３）とを反応してなる分散剤を含むカラーフィルタ用黄色着色組成物によって解決することができる。【選択図】なし【特許請求の範囲】
【請求項１】
表面が酸性である黄色顔料（Ａ）、分散剤（Ｂ）、３級アミノ基を有するビニル系樹脂（Ｃ）、活性エネルギー線硬化性単量体（Ｄ）、活性エネルギー線重合開始剤（Ｅ）、及び、バインダー樹脂（Ｆ）を含有してなるカラーフィルタ用黄色着色組成物であって、
該分散剤（Ｂ）が、下記一般式（１）に示すエーテル基を有するエチレン性不飽和単量体（ｂ１）を含むエチレン性不飽和単量体（ｂ−１）をラジカル重合してなる、片末端に２つの水酸基を有するビニル重合体（ｂ−２）の水酸基と、芳香族トリカルボン酸無水物（ｂ−３）の酸無水物基とを反応してなる分散剤であることを特徴とするカラーフィルタ用黄色着色組成物。
一般式（１）：
【化１】
2012203054.tif 000013
［一般式（１）中、Ｒ1は、置換基を有していてもよい炭素数１〜２０の直鎖状若しくは分岐状若しくは環状アルキル基、置換基を有していてもよい炭素数１〜２０のアルケニル基、又は、置換基を有していてもよいフェニル基であり、Ｒ2は、炭素数１〜８の直鎖状若しくは分岐状アルキレン基であり、Ｒ3は、水素原子、又はメチル基であり、ｎは、１〜３０の整数である。］
【請求項２】
エーテル基を有するエチレン性不飽和単量体（ｂ１）が、２−メトキシエチル（メタ）アクリレートであることを特徴とする請求項１に記載のカラーフィルタ用黄色着色組成物。
【請求項３】
表面が酸性である黄色顔料（Ａ）が、ピグメントイエロー１５０であることを特徴とする請求項１又は２記載のカラーフィルタ用黄色着色組成物。
【請求項４】
活性エネルギー線重合開始剤（Ｅ）が、オキシムエステル系エネルギー線重合開始剤である請求項１〜３いずれか１項に記載のカラーフィルタ用黄色着色組成物。
【請求項５】
請求項１〜４いずれか１項に記載のカラーフィルタ用黄色着色組成物から形成される黄色フィルタセグメントを具備することを特徴とするカラーフィルタ。
【請求項６】
赤色フィルタセグメント、緑色フィルタセグメント、青色フィルタセグメント、および黄色フィルタセグメントを備えるカラーフィルタにおいて、該黄色フィルタセグメントが、請求項１〜４のいずれか１項に記載のカラーフィルタ用黄色着色組成物により形成されてなるカラーフィルタ。
【発明の詳細な説明】
【技術分野】
【０００１】
本発明は、カラー液晶表示装置、及びカラー撮像管素子等に用いられるカラーフィルタの製造に使用されるカラーフィルタ用黄色着色組成物、並びに、これを用いて形成されるカラーフィルタに関するものである。
【背景技術】
【０００２】
液晶表示装置は、２枚の偏光板に挟まれた液晶層が、１枚目の偏光板を通過した光の偏光度合いを制御して、２枚目の偏光板を通過する光量をコントロールすることにより表示を行う表示装置である。液晶表示装置は、２枚の偏光板の間にカラーフィルタを設けることによりカラー表示が可能となり、近年、テレビやパソコンモニタ等に用いられるようになったことから、カラーフィルタに対して高コントラスト化、高明度化の要求が高まっている。
【０００３】
カラーフィルタは、ガラス等の透明な基板の表面に、遮光パターンであるブラックマトリックスと赤色、緑色および青色の微細な帯（ストライプ）状のフィルタセグメントを平行または交差して配置したもの、あるいは微細なフィルタセグメントを縦横一定の配列で配置したものから構成されている。カラーフィルタを構成するフィルタセグメントまたはブラックマトリックスは、ガラス基板などに感光性材料を塗布し、余剰の溶剤を乾燥除去したあと、画素形成のためのフォトマスクを介しプロキシミティ露光（紫外光源露光）などで活性エネルギー線を照射し、硬化（ネガ型）またはアルカリ溶解度を高め（ポジ型）、現像工程において、アルカリ溶液などで溶解する部分を除去すること、いわゆるフォトリソグラフィー法により形成されるのが一般的である。これを各色について繰り返すことにより、カラーフィルタが作製されるが、最近では、生産性向上のため、更に現像速度の速いカラーフィルタ用着色組成物が求められている。
【０００４】
一般的に、カラー液晶表示装置では、カラーフィルタの上に液晶を駆動させるための透明電極が蒸着あるいはスパッタリングにより形成され、さらにその上に液晶を一定方向に配向させるための配向膜が形成されている。これらの透明電極及び配向膜の性能を充分に得るには、その形成を一般に２００℃以上、好ましくは２３０℃以上の高温で行う必要がある。このため、現在、カラーフィルタの製造方法としては、耐光性、耐熱性に優れる顔料を着色剤とする顔料分散法と呼ばれる方法が主流となっている。
【０００５】
しかし、一般に顔料を分散したカラーフィルタは、顔料による光の散乱等により、液晶が制御した偏光度合いを乱してしまうという問題がある。すなわち、光を遮断しなければならないとき（ＯＦＦ状態）に光が漏れたり、光を透過しなければならないとき（ＯＮ状態）に透過光が減衰したりするため、ＯＮ状態とＯＦＦ状態における表示装置上の輝度の比（コントラスト比）が低いという問題がある。
【０００６】
カラーフィルタの高輝度化、高コントラスト化を実現させるため、これまでは、フィルタセグメント中に含まれる顔料を微細化処理することが行われていた。しかし、単純に顔料（化学反応により製造された粒子径が１０〜１００μｍのクルードと呼ばれるものを、顔料化処理により一次粒子とこれが凝集した二次粒子の混合物にまでしたものである）を様々な微細化処理方法により微細化しても、一次粒子あるいは二次粒子の微細化が進行した顔料は一般に凝集し易く、微細化が進行し過ぎた場合には巨大な塊状の顔料固形物を形成してしまう。さらに、微細化の進行した顔料は、樹脂等を含有する顔料担体中へ分散させ、再び顔料の二次粒子をなるべく一次粒子にまで近づけて安定化させようとしても、安定な着色組成物を得ることは非常に困難である。
【０００７】
また、微細化処理を施した顔料と樹脂等を含有する顔料担体中へ分散させ形成されるカラーフィルタ用着色組成物は、顔料を安定に高濃度で分散することが難しく、製造工程や製品そのものに対して種々の問題を引き起こすことが知られている。
【０００８】
そこで、一般的には分散状態を良好に保つために樹脂型分散剤が用いられる。樹脂型分散剤は、顔料に吸着する部位と、分散媒である溶剤と親和性の高い部位との構造を併せ持ち、この２つの機能の部位のバランスで性能が決まる。樹脂型分散剤は、被分散物である顔料の表面状態に合わせて種々のものが使用されており、ブロック型構造や櫛形構造を有する構造制御されたもの等が知られている（特許文献１〜４参照）。
【０００９】
一方、近年、高色再現化の手段として、カラーフィルタに赤色、緑色および青色フィルタセグメントに加えて第４のフィルタセグメントを具備させることが検討されており、第４のフィルタセグメントとしては、高輝度化の点でも有利な黄色フィルタセグメントを用いることが効果的である。
【００１０】
このように４色のフィルタセグメントで色再現することにより、３色で構成するカラーフィルタより色再現域を拡大することができ、また、赤色、緑色および青色に比べ高い輝度を有する黄色を加える事によりカラーフィルタの高輝度化が図れる。
【００１１】
このとき用いられる黄色フィルタセグメントの顔料としては、黄色顔料を用いる事が一般的であるが、黄色顔料の中には、Ｃ．Ｉ．ピグメントイエロー１５０やＣ．Ｉ．ピグメントイエロー１３９のように、表面の酸性度が高いものが多く、従来使用されてきた樹脂型分散剤を用いて分散をおこなっても、分散性、保存安定性に優れた黄色着色組成物を得ることが困難なばかりでなく、フォトリソグラフィー法によるフィルタセグメント形成時の現像工程において、現像性に問題がおこったり、アルカリ溶液で溶解された黄色顔料が、アルカリ溶液中にて凝集体となり、アルカリ溶液中に沈殿するという問題があった。
【００１２】
カラーフィルター製造ラインの現像工程にて使用されるアルカリ溶液は、フィルター濾過等で異物を取り除きながら、一定期間、循環使用する事が一般的である。そのため、このようなアルカリ溶液中の凝集体によるフィルターの目詰まりが起こることで、フィルター交換頻度の増加及び、製造ラインの稼動率低下という問題がおこってしまう。
【先行技術文献】
【特許文献】
【００１３】
【特許文献１】特表２００２−５３４５４２号公報
【特許文献２】特開平０８−１４３８１３号公報
【特許文献３】特開平１０−３３８８３５号公報
【特許文献４】特開２００９−１８５２７７号公報
【発明の概要】
【発明が解決しようとする課題】
【００１４】
本発明は、分散性、保存安定性に優れ、且つ、現像性に優れ、アルカリ現像溶液中でのフィルター詰まりをも改善した、カラーフィルタ用黄色着色組成物、並びにこれを用いたコントラスト比及び明度が高いカラーフィルタを提供することを目的とする。
【課題を解決するための手段】
【００１５】
本発明のカラーフィルタ用黄色着色組成物は、特定の構造を有する分散剤（Ｂ）と３級アミノ基を有するビニル系樹脂（Ｃ）とを含むことにより、表面が酸性である黄色顔料（Ａ）を用いた場合にも、分散性、保存安定性に優れるだけでなく、現像性に優れ、アルカリ現像溶液中でのフィルター詰まりをも改善することができることを見出したものである。
【００１６】
すなわち、本発明のカラーフィルタ用黄色着色組成物は、表面が酸性である黄色顔料（Ａ）、分散剤（Ｂ）、３級アミノ基を有するビニル系樹脂（Ｃ）、活性エネルギー線硬化性単量体（Ｄ）、活性エネルギー線重合開始剤（Ｅ）、及び、バインダー樹脂（Ｆ）を含有してなるカラーフィルタ用黄色着色組成物であって、
該分散剤（Ｂ）が、下記一般式（１）に示すエーテル基を有するエチレン性不飽和単量体（ｂ１）を含むエチレン性不飽和単量体（ｂ−１）をラジカル重合してなる、片末端に２つの水酸基を有するビニル重合体（ｂ−２）の水酸基と、芳香族トリカルボン酸無水物（ｂ−３）の酸無水物基とを反応してなる分散剤であることを特徴とする。
一般式（１）：
【００１７】
【化１】
2012203054.tif 000002
［一般式（１）中、Ｒ1は、置換基を有していてもよい炭素数１〜２０の直鎖状若しくは分岐状若しくは環状アルキル基、置換基を有していてもよい炭素数１〜２０のアルケニル基、又は、置換基を有していてもよいフェニル基であり、Ｒ2は、炭素数１〜８の直鎖状若しくは分岐状アルキレン基であり、Ｒ3は、水素原子、又はメチル基であり、ｎは、１〜３０の整数である。］
【００１８】
また、本発明は、エーテル基を有するエチレン性不飽和単量体（ｂ１）が、２−メトキシエチル（メタ）アクリレートであることを特徴とする前記カラーフィルタ用黄色着色組成物に関する。
また、本発明は、表面が酸性である黄色顔料（Ａ）が、ピグメントイエロー１５０であることを特徴とする前記カラーフィルタ用黄色着色組成物に関する。
また、活性エネルギー線重合開始剤（Ｅ）が、オキシムエステル系活性エネルギー線重合開始剤である前記カラーフィルタ用黄色着色組成物に関する。
【００１９】
さらに、前記カラーフィルタ用黄色着色組成物から形成される黄色フィルタセグメントを具備することを特徴とするカラーフィルタに関する。
【００２０】
また、本発明は、赤色フィルタセグメント、緑色フィルタセグメント、青色フィルタセグメント、および黄色フィルタセグメントを備えるカラーフィルタにおいて、該黄色フィルタセグメントが、前記カラーフィルタ用黄色着色組成物により形成されてなるカラーフィルタに関する。
【発明の効果】
【００２１】
本発明により、分散性、保存安定性に優れ、且つ、現像速度に優れ、アルカリ現像溶液中でのフィルター詰まりをも改善した、カラーフィルタ用黄色着色組成物、並びにこれを用いたコントラスト比及び明度が高いカラーフィルタを提供できる。
【発明を実施するための最良の形態】
【００２２】
まず、本発明のカラーフィルタ用黄色着色組成物の各種構成成分について説明する。
《表面が酸性である黄色顔料（Ａ）》
本発明のカラーフィルタ用黄色着色組成物は、表面が酸性である黄色顔料を含むことを特徴とする。
【００２３】
顔料表面の酸性度は、その顔料の種類の選択および顔料の一次粒子径による影響が大きいが、酸性度が低い顔料においても、酸性誘導体等の酸性物質を用いて表面処理することで、表面のアミン吸着量が高い顔料も使用できる。またさらに、顔料表面を酸性処理済みの市販の顔料を使用してもよい。
【００２４】
本発明において表面が酸性である黄色顔料（Ａ）とは、表面が酸性に偏った顔料を示し、アミン吸着量の換算で、５０〜７００μｍｏｌ／ｇ、更には１００〜６００μｍｏｌ／ｇであることが好ましい。
本発明の着色組成物は、黄色顔料（Ａ）のアミン吸着量が、１５０〜４００μｍｏｌ／ｇの範囲、より好ましくは１８０〜３７０μｍｏｌ／ｇ、最も好ましい範囲は、２００〜３７０μｍｏｌ／ｇである場合において、より優れた現像特性、およびアルカリ現像溶液中でのフィルター詰まり改善効果が確認できる。
【００２５】
本発明で言うアミン吸着量とは、色材，６７［９］，５４７−５５４（１９９４）に記載の方法に則り、被吸着アミン物質としてｎ−ヘキシルアミンを用いて測定した場合のアミンの吸着量と定義する。
【００２６】
用いることの出来る黄色顔料としては、Ｃ．Ｉ．ピグメントイエロー  １、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３８、１３９、１４７、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９８、１９９、２１３、及び２１４等が挙げられる。
【００２７】
これらの中でもＣ．Ｉ．ピグメントイエロー  １３９、及び１５０は、色特性が良好である点で好ましい。更に高いコントラスト比を得られ易い点でＣ．Ｉ．ピグメントイエロー  １５０が最も好ましい。
【００２８】
また、Ｃ．Ｉ．ピグメントイエロー  １５０と、Ｃ．Ｉ．ピグメントイエロー１３８、１３９、または１８５とを併用する事で、色特性が良好であり、明度、色再現領域において優れるために好ましい。
【００２９】
Ｃ．Ｉ．ピグメントイエロー  １５０は、コントラスト比に優れる顔料であるが、顔料表面の酸性度が高く、アミン吸着量が１００〜４００μｍｏｌ／ｇと高い値を有するため、現像性、アルカリ現像溶液中でのフィルター詰まり等の問題が起こりやすい。しかし、本発明の特定の樹脂型分散剤（Ｂ）を用いることで、このような酸性度の高い顔料の場合にも、優れた効果を発揮することができる。また、顔料の微細化や、表面処理等により、２００〜４００μｍｏｌ／ｇとより酸性度が高い場合にも、アルカリ現像溶液中でのフィルター詰まり等が見られないという優れた効果を有するものである。
【００３０】
本発明に使用する顔料は、表面が酸性である黄色顔料（Ａ）だけでなく、色調整や補色目的で他の黄色顔料や染料も併用することができる。
【００３１】
表面が酸性である黄色顔料（Ａ）は、全顔料中に占める重量％が最も多い主顔料であることが好ましく、全顔料の合計１００重量％中、５０重量％以上が好ましく、８０重量％を超えるとより好ましい。この含有量を有することで、明度、コントラスト比、色再現領域のすべてにおいて優れた効果が確認できる。
【００３２】
〔顔料の微細化〕
本発明の黄色着色組成物に使用する黄色顔料はソルトミリング処理を行い、微細化した物を使用することが好ましい。
【００３３】
ソルトミリング処理とは、顔料と水溶性無機塩と水溶性有機溶剤との混合物を、ニーダー、２本ロールミル、３本ロールミル、ボールミル、アトライター、サンドミル等の混練機を用いて、加熱しながら機械的に混練した後、水洗により水溶性無機塩と水溶性有機溶剤を除去する処理である。水溶性無機塩は、破砕助剤として働くものであり、ソルトミリング時に無機塩の硬度の高さを利用して顔料が破砕され、それにより活性面が生じて、結晶成長がおこると考えられている。従って、混練時は顔料の破砕と結晶成長が同時に起こり、混練条件により得られる顔料の一次粒子径が異なる。
【００３４】
加熱により結晶成長を促進するには、加熱温度が４０〜１５０℃であることが好ましい。加熱温度が４０℃未満の場合は、結晶成長が十分に起こらず、顔料粒子の形状が無定形に近くなるため好ましくない。一方、加熱温度が１５０℃を越える場合は、結晶成長が進みすぎ、顔料の一次粒子径が大きくなるため、カラーフィルタ用着色組成物の着色料としては好ましくない。また、ソルトミリング処理の混練時間は、ソルトミリング処理顔料の一次粒子の粒度分布とソルトミリング処理に要する費用のバランスの点から２〜２４時間であることが好ましい。
【００３５】
顔料をソルトミリング処理する際の条件を最適化することにより、１次粒子径が非常に微細であり、また分布の幅がせまく、シャープな粒度分布をもつ、顔料を得ることができる。
【００３６】
本発明の黄色着色組成物に使用する黄色顔料のＴＥＭ（透過型電子顕微鏡）により求められる一次粒子径は５〜１００ｎｍの範囲であることが好ましい。２０ｎｍよりも小さくなると有機溶剤中への分散が困難になってしまう。また１００ｎｍよりも大きくなってしまうと、十分なコントラスト比を得ることができなくなってしまう。特に好ましい範囲は５〜２０ｎｍの範囲である。
【００３７】
またソルトミリング処理に用いる水溶性無機塩としては、塩化ナトリウム、塩化バリウム、塩化カリウム、及び硫酸ナトリウム等を用いることができるが、価格の点から塩化ナトリウム（食塩）を用いるのが好ましい。水溶性無機塩は、処理効率と生産効率の両面から、顔料１００重量部に対し、５０〜２，０００重量部用いることが好ましく、３００〜１，０００重量部用いることが最も好ましい。
【００３８】
また水溶性有機溶剤は、顔料及び水溶性無機塩を湿潤する働きをするものであり、水に溶解（混和）し、かつ用いる無機塩を実質的に溶解しないものであれば特に限定されない。ただし、ソルトミリング時に温度が上昇し、溶剤が、蒸発し易い状態になるため、安全性の点から、沸点１２０℃以上の高沸点溶剤が好ましい。例えば、２−メトキシエタノール、２−ブトキシエタノール、２−（イソペンチルオキシ）エタノール、２−（ヘキシルオキシ）エタノール、ジエチレングリコール、ジエチレングリコールモノエチルエーテル、ジエチレングリコールモノブチルエーテル、トリエチレングリコール、トリエチレングリコールモノメチルエーテル、液状のポリエチレングリコール、１−メトキシ−２−プロパノール、１−エトキシ−２−プロパノール、ジプロピレングリコール、ジプロピレングリコールモノメチルエーテル、ジプロピレングリコールモノエチルエーテル、及び液状のポリプロピレングリコール等が用いられる。水溶性有機溶剤は、顔料１００重量部に対して、５〜１，０００重量部用いることが好ましく、５０〜５００重量部用いることが最も好ましい。
【００３９】
ソルトミリング処理する際には、必要に応じて樹脂を添加してもよい。用いられる樹脂の種類は特に限定されず、天然樹脂、変性天然樹脂、合成樹脂、天然樹脂で変性された合成樹脂等を用いることができる。用いられる樹脂は、室温で固体であり、水不溶性であることが好ましく、かつ上記有機溶剤に一部可溶であることがさらに好ましい。樹脂の使用量は、顔料１００重量部に対して５〜２００重量部の範囲であることが好ましい。
【００４０】
《分散剤（Ｂ）》
本発明のカラーフィルタ用黄色着色組成物では、下記一般式（１）に示すエーテル基を有するエチレン性不飽和単量体（ｂ１）を含むエチレン性不飽和単量体（ｂ−１）をラジカル重合してなる、片末端に２つの水酸基を有するビニル重合体（ｂ−２）の水酸基と、芳香族トリカルボン酸無水物（ｂ−３）の酸無水物基とを反応してなる分散剤（Ｂ）を含有することを特徴とする。
一般式（１）：
【００４１】
【化２】
2012203054.tif 000003
［一般式（１）中、Ｒ1は、置換基を有していてもよい炭素数１〜２０の直鎖状若しくは分岐状若しくは環状アルキル基、置換基を有していてもよい炭素数１〜２０のアルケニル基、又は、置換基を有していてもよいフェニル基であり、Ｒ2は、炭素数１〜８の直鎖状若しくは分岐状アルキレン基であり、Ｒ3は、水素原子、又はメチル基であり、ｎは、１〜３０の整数である。］
【００４２】
分散剤（Ｂ）の含有量は、表面が酸性の黄色顔料（Ａ）１００重量部に対し、５〜１００重量部であることが好ましく、更には１０〜４０重量部であることが好ましい。分散剤（Ｂ）が少なすぎると、現像性が悪化することがあり、多いと、顔料濃度が低くなり、所望の着色力が得られにくくなる。
【００４３】
本発明のカラーフィルタ用黄色着色組成物では、分散剤（Ｂ）の主鎖のポリカルボン酸部位が、酸性顔料表面に吸着した３級アミノ基を有するビニル系樹脂（Ｃ）に吸着して、側鎖のビニル重合体部位が顔料担体親和基として、作用することにより、顔料の凝集を抑え分散体の安定性に優れており、更には側鎖のビニル重合体部位に一般式（１）に示すようなエーテル基を有するエチレン性不飽和単量体（ｂ１）を共重合せしめることで、現像性にも優れたカラーフィルタ用着色組成物を提供できる。
【００４４】
エーテル基を有するエチレン性不飽和単量体（ｂ１）は、全エチレン性不飽和単量体（ｂ１）の全重量を基準（１００重量％）中、２０重量％〜１００重量％が好ましく、より好ましくは３５重量％〜８０重量％である。２０重量％以上で、格段に現像性が向上する。
【００４５】
〔エーテル基を有するエチレン性不飽和単量体（ｂ１）〕
エーテル基を有するエチレン性不飽和単量体（ｂ１）は、下記一般式（１）に示される単量体である。
一般式（１）：  
【００４６】
【化３】
2012203054.tif 000004
［一般式（１）中、Ｒ1は、置換基を有していてもよい炭素数１〜２０の直鎖状若しくは分岐状若しくは環状アルキル基、置換基を有していてもよい炭素数１〜２０のアルケニル基、又は、置換基を有していてもよいフェニル基であり、Ｒ2は、炭素数１〜８の直鎖状若しくは分岐状アルキレン基であり、Ｒ3は、水素原子、又はメチル基であり、ｎは、１〜３０の整数である。］
【００４７】
一般式（１）中、Ｒ1の具体例としては、メチル基、エチル基、ｎ−ブチル基、２−エチルヘキシル基、ラウリル基（ドデシル基）、パルミチル基（ヘキサデシル基）、ステアリル基（オクタデシル基）、イソステアリル基、ウンデセニル基、オレイル基、シクロヘキシル基、ジシクロヘキシル基、ジシクロヘキセニル基、フェニル基、ノニルフェニル基、又はパラクミルフェニル基等が挙げられるが、これらに限定されない。
【００４８】
一般式（１）中、Ｒ2の具体例としては、エチレン基、エチレン基とプロピレン基、プロピレン基、エチレン基とテトラメチレン基、テトラメチレン基、ヘキサメチレン基、又はオクタメチレン基等が挙げられるが、これらに限定されない。
【００４９】
一般式（１）中、Ｒ3の具体例としては、水素原子、又はメチル基が挙げられる。
【００５０】
一般式（１）で示されるエーテル基を有するエチレン性不飽和単量体（ｂ１）としてはＲ1が、メチルである場合を例にとると、メトキシエチル（メタ）アクリレート、メトキシポリエチレングリコール（メタ）アクリレート、メトキシポリプロピレングリコール（メタ）アクリレート、メトキシポリテトラメチレングリコール（メタ）アクリレート、又はメトキシポリエチレングリコールポリプロピレングリコール（メタ）アクリレート等が挙げられ、市販されているものであってもよいし、適宜合成したものであっても良い。
【００５１】
日油社製市販品としては、商品名ブレンマー、
ＰＭＥ−１００（ｎ≒２）、２００（ｎ≒４）、４００（ｎ≒９）、５５０（ｎ≒１２）、若しくは１００（ｎ≒２３）等のメトキシポリエチレングリコールモノメタクリレート［別名ポリエチレングリコールモノメチルエーテルメタクリレート］；
５０ＰＯＥＰ−８００Ｂ（ｎ≒８、６）等のオクトキシポリエチレングリコールポリプロピレングリコールモノメタクリレート［別名ポリエチレングリコールポリプロピレングリコールモノ２−エチルヘキシルエーテルメタクリレート］；
ＰＬＥ−２００（ｎ≒４）等のラウロキシポリエチレングリコールモノメタクリレート［別名ポリエチレングリコールモノラウリルエーテルメタクリレート］；
ＰＳＥ−４００（ｎ≒９）、若しくはＰＳＥ−１３００（ｎ≒３０）等のステアロキシポリエチレングリコールモノメタクリレート［別名ポリエチレングリコールモノステアリルエーテルメタクリレート］；
ＰＡＥ−５０（ｎ≒１）、若しくはＰＡＥ−１００（ｎ≒２）等のフェノキシポリエチレングリコールモノメタクリレート［別名ポリエチレングリコールモノフェニルエーテルメタクリレート］；
４３ＰＡＰＥ−６００Ｂ（ｎ≒６、６）等のフェノキシポリエチレングリコールポリプロピレングリコールモノメタクリレート［別名ポリエチレングリコールポリプロピレングリコールモノフェニルエーテルメタクリレート］；
ＡＭＥ−４００（ｎ≒９）等のポリエチレングリコールモノメチルエーテルアクリレート［別名メトキシポリエチレングリコールアクリレート］；
ＡＬＥシリーズ等のラウロキシポリエチレングリコールモノアクリレート［別名ポリエチレングリコールモノラウリルエーテルアクリレート］；
ＡＮＥ−１３００（ｎ≒３０）等のノニルフェノキシポリエチレングリコールモノアクリレート［別名ポリエチレングリコールモノノニルフェニルエーテルアクリレート］；
ＡＮＰ−３００（ｎ≒５）等のノニルフェノキシポリプロピレングリコールモノアクリレート［別名ポリプロピレングリコールモノノニルフェニルエーテルアクリレート］；
７５ＡＮＥＰ−６００等のノニルフェノキシポリエチレングリコールポリプロピレングリコールモノアクリレート［別名ポリエチレングリコールポリプロピレングリコールモノノニルフェノールエーテルアクリレート］；又は、
ＡＡＥ−５０（ｎ＝１）、若しくはＡＡＥ−３００（ｎ≒５．５）等のフェノキシポリエチレングリコールモノアクリレート［別名ポリエチレングリコールモノフェニルエーテルアクリレート］；あるいは、
新中村化学工業社製市販品としては、商品名ＮＫエステル、
Ｍ−２０Ｇ（ｎ≒２）、Ｍ−９０Ｇ（ｎ≒９）、若しくはＭ−２３０Ｇ（ｎ≒２３）等のメトキシポリエチレングリコールメタリレート［別名ポリエチレングリコールモノメチルエーテルメタクリレート］；
ＰＨＥ−Ｇ等のフェノキシエチレングリコールメタリレート［別名フェノキシエチルメタクリレート］；
ＡＭＰ−１０Ｇ（ｎ≒１）、若しくはＡＭＰ−２０ＧＹ（ｎ≒２）等のフェノキシ（ポリ）エチレングリコールアクリレート（［別名（ポリ）エチレングリコールモノフェニルエーテルアクリレート］；又は、
ＡＭ−３０Ｇ（ｎ≒３）、ＡＭ−９０Ｇ（ｎ≒９）、ＡＭ−１３０Ｇ（ｎ≒１３）、若しくはＡＭ−２３０Ｇ（ｎ≒２３）等のメトキシポリエチレングリコールアクリレート［別名ポリエチレングリコールモノメチルエーテルアクリレート］；あるいは、
東亞合成化学工業社製市販品としては、商品名アロニックス、
Ｍ−１０１Ａ（ｎ≒２）、若しくはＭ−１０２（ｎ≒４）等のフェノールＥＯ変性アクリレート［別名ポリエチレングリコールモノフェニルエーテルアクリレート］；
Ｍ−１１０（ｎ≒１）等のパラクミルフェノールＥＯ変性アクリレート［別名（ポリ）エチレングリコールモノパラクミルフェニルエーテルアクリレート］；
Ｍ−１１１（ｎ≒１）、若しくはＭ−１１３（ｎ≒４）等のノニルフェノールＥＯ変性アクリレート［別名ポリエチレングリコールモノノニルフェニルエーテルアクリレート］；
Ｍ−１１７（ｎ≒２．５）等のノニルフェノールＰＯ変性アクリレート［別名ポリプロピレングリコールモノノニルフェニルエーテルアクリレート］；又は、
Ｍ−１２０（ｎ＝２）等の２−エチルヘキシルカルビトールアクリレート［別名ジエチレングリコールモノ２−エチルヘキシルエーテルアクリレート］；あるいは、
共栄社化学社製市販品としては、商品名ライトエステル、
ＢＯ（ｎ−ブトキシエチルメタクリレート）、ＢＣ（ｎ−ブトキシジエチレングリコールメタクリレート）、ＭＴＧ（メトキシトリエチレングリコールメタクリレート）、１３０ＭＡ（メトキシポリエチレングリコールメタクリレート、ｎ≒９）、０４１ＭＡ（メトキシポリエチレングリコールメタクリレート、ｎ≒３０）、若しくはＰＯ（２−フェノキシエチルメタクリレート）、又は、商品名ライトアクリレート、
ＢＯ−Ａ（ｎ−ブトキシエチルアクリレート）、ＥＣ−Ａ（エトキシジエチレングリコールアクリレート）、ＭＴＧ−Ａ（メトキシトリエチレングリコールアクリレート）１３０Ａ（メトキシポリエチレングリコールアクリレート、ｎ≒９）、ＤＰＭ−Ａ（メトキシジプロピレングリコールアクリレート）、ＰＯ−Ａ（フェノキシエチルアクリレート）、Ｐ−２００Ａ（フェノキシポリエチレングリコールアクリレート）、ＮＰ−４ＥＡ（ノニルフェノールＥＯ付加物アクリレート、別名ノニルフェノキシポリエチレングリコールアクリレート、ｎ≒４）、若しくはＮＰ−８ＥＡ（ノニルフェノールＥＯ付加物アクリレート、別名ノニルフェノキシポリエチレングリコールアクリレート、ｎ≒８）、あるいは、
大阪有機化学工業社製市販品としては、
２−ＭＴＡ（２−メトキシエチルアクリレート）、２−ＥＴＡ（２−エトキシエチルアクリレート）、又は、商品名ビスコート、
ＭＴＧ（メトキシトリエチレングリコールアクリレート）、＃１９０（エチルカルビトールアクリレート、別名ジエチレングリコールモノエチルエーテルアクリレート）、若しくは＃１９２（フェノキシエチルアクリレート）、あるいは、
サートマー社製市販品としては、
ＳＲ−２５６［２−（２−エトキシエトキシ）エチルアクリレート、別名ジエチレングリコールモノエチルエーテルアクリレート］、ＳＲ−３３９Ａ［２−フェノキシエチルアクリレート］、又はＳＲ−５０４［エトキシ化ノニルフェノールアクリレート、別名ノニルフェノキシポリエチレングリコールアクリレート］等が挙げられる。
【００５２】
これらエーテル基を有するエチレン性不飽和単量体（ｂ１）は、１種のみであってもよいし、２種以上であってもよい。
【００５３】
これらの中でも特に、現像性の観点から、メトキシエチル（メタ）アクリレートが好ましい。
【００５４】
〔その他のエチレン性不飽和単量体（ｂ２）〕
その他のエチレン性不飽和単量体（ｂ２）としては、エーテル基を有するエチレン性不飽和単量体（ｂ１）以外のものであり、例えば、
メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ターシャリブチル（メタ）アクリレート、イソアミル（メタ）アクリレート、オクチル（メタ）アクリレート、イソオクチル（メタ）アクリレート、２−エチルヘキシル（メタ）アクリレート、セチル（メタ）アクリレート、デシル（メタ）アクリレート、イソデシル（メタ）アクリレート、ラウリル（メタ）アクリレート、トリデシル（メタ）アクリレート、イソミリスチル（メタ）アクリレート、ステアリル（メタ）アクリレート、又はイソステアリル（メタ）アクリレート等の直鎖又は分岐アルキル（メタ）アクリレート類；
シクロヘキシル（メタ）アクリレート、ターシャリブチルシクロヘキシル（メタ）アクリレート、ジシクロペンタニル（メタ）アクリレート、ジシクロペンタニルオキシエチル（メタ）アクリレート、ジシクロペンテニル（メタ）アクリレート、ジシクロペンテニルオキシエチル（メタ）アクリレート、又はイソボルニル（メタ）アクリレート等の環状アルキル（メタ）アクリレート類；
トリフルオロエチル（メタ）アクリレート、オクタフルオロペンチル（メタ）アクリレート、パーフルオロオクチルエチル（メタ）アクリレート、又はテトラフルオロプロピル（メタ）アクリレート等のフルオロアルキル（メタ）アクリレート類；
（メタ）アクリロキシ変性ポリジメチルシロキサン（シリコーンマクロマー）類；
テトラヒドロフルフリル（メタ）アクリレート、又は３−メチル−３−オキセタニル（メタ）アクリレート等の複素環を有する（メタ）アクリレート類；
ベンジル（メタ）アクリレート、フェノキシエチル（メタ）アクリレート、フェノキシポリエチレングリコール（メタ）アクリレート、パラクミルフェノキシエチル（メタ）アクリレート、パラクミルフェノキシポリエチレングリコール（メタ）アクリレート、又はノニルフェノキシポリエチレングリコール（メタ）アクリレート等の芳香族環を有する（メタ）アクリレート類；
（メタ）アクリル酸、アクリル酸ダイマー、２−（メタ）アクリロイロキシエチルフタレート、２−（メタ）アクリロイロキシプロピルフタレート、２−（メタ）アクリロイロキシエチルヘキサヒドロフタレート、２−（メタ）アクリロイロキシプロピルヘキサヒドロフタレート、エチレンオキサイド変性コハク酸（メタ）アクリレート、β−カルボキシエチル（メタ）アクリレート、又はω−カルボキシポリカプロラクトン（メタ）アクリレート等のカルボキシル基を有する（メタ）アクリレート類；
スチレン、α−メチルスチレン、酢酸ビニル、（メタ）アクリル酸ビニル、又は（メタ）アクリル酸アリル等のビニル類；
（メタ）アクリルアミド、Ｎ，Ｎ−ジメチル（メタ）アクリルアミド、Ｎ，Ｎ−ジエチル（メタ）アクリルアミド、Ｎ−イソプロピル（メタ）アクリルアミド、ダイアセトン（メタ）アクリルアミド、又はアクリロイルモルホリン等のＮ置換型（メタ）アクリルアミド類；
Ｎ，Ｎ−ジメチルアミノエチル（メタ）アクリレート、又はＮ，Ｎ−ジエチルアミノエチル（メタ）アクリレート等のアミノ基含有（メタ）アクリレート類；
（メタ）アクリロニトリル等のニトリル類；あるいは、これらの混合物があげられる。
【００５５】
エチルビニルエーテル、ｎ−プロピルビニルエーテル、イソプロピルビニルエーテル、ｎ−ブチルビニルエーテル、又はイソブチルビニルエーテル等のビニルエーテル類のような、一般式（１）で示されるエーテル基を有するエチレン性不飽和単量体（ｂ１）以外のエーテル基を有するエチレン性不飽和単量体も用いることができる。
【００５６】
〔片末端に２つの水酸基を有するビニル重合体（ｂ−２）〕
本発明に使用する片末端に２つの水酸基を有するビニル重合体は、分子内に２つの水酸基と１つのチオール基とを有する化合物を、目的とするビニル重合体（ｂ−２）の分子量にあわせて、エーテル基を有するエチレン性不飽和単量体（ｂ１）及びその他のエチレン性不飽和単量体と、任意に重合開始剤とを混合して加熱することで得ることができる。
【００５７】
〔分子内に２つの水酸基と１つのチオール基とを有する化合物〕
分子内に２つの水酸基と１つのチオール基とを有する化合物を有する化合物としては、例えば、
１−メルカプト−１，１−メタンジオール、１−メルカプト−１，１−エタンジオール、３−メルカプト−１，２−プロパンジオール（チオグリセリン）、２−メルカプト−１，２−プロパンジオール、２−メルカプト−２−メチル−１，３−プロパンジオール、２−メルカプト−２−エチル−１，３−プロパンジオール、１−メルカプト−２，２−プロパンジオール、２−メルカプトエチル−２−メチル−１，３−プロパンジオール、及び２−メルカプトエチル−２−エチル−１，３−プロパンジオール等が挙げられる。
【００５８】
２つの水酸基と１つのチオール基とを有する化合物は、エーテル基を有するエチレン性不飽和単量体（ｂ１）の重量と、その他のエチレン性不飽和単量体（ｂ２）との重量を合計した全単量体重量を基準として、１〜１０重量％を用い、塊状重合又は溶液重合を行うのが好ましく、より好ましくは２〜９重量％、更に好ましく３〜８重量％である。１重量％未満であると、ビニル重合体部位（ｂ−２）の分子量が高すぎて、溶剤に対する親和性部位として、その絶対量が増えてしまい、分散性の効果自体が低下する場合があり、１０重量％を超えると、ビニル重合体部（ｂ−２）の分子量が低すぎて、溶剤に対する親和性部位として、その立体反発の効果がなくなる場合がある。
【００５９】
反応温度は、４０〜１５０℃、好ましくは５０〜１１０℃である。４０℃未満では十分に重合が進行せず、１５０℃以上では高分子量化が進む等、分子量のコントロールが困難になる場合がある。
【００６０】
重合の際、エーテル基を有するエチレン性不飽和単量体（ｂ１）の重量と、その他のエチレン性不飽和単量体（ｂ２）との重量とを合計した全単量体重量を基準として、任意に０．００１〜５重量％の重合開始剤を使用することができる。重合開始剤としては、アゾ系化合物及び有機過酸化物を用いることができる。
【００６１】
アゾ系化合物の例としては、
２，２’−アゾビスイソブチロニトリル、２，２’−アゾビス（２−メチルブチロニトリル）、１，１’−アゾビス（シクロヘキサン１−カルボニトリル）、２，２’−アゾビス（２，４−ジメチルバレロニトリル）、２，２’−アゾビス（２，４−ジメチル−４−メトキシバレロニトリル）、ジメチル２，２’−アゾビス（２−メチルプロピオネート）、４，４’−アゾビス（４−シアノバレリック酸）、２，２’−アゾビス（２−ヒドロキシメチルプロピオニトリル）、又は２，２’−アゾビス［２−（２−イミダゾリン−２−イル）プロパン］等が挙げられる。
【００６２】
有機過酸化物の例としては、
過酸化ベンゾイル、ｔ−ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔ−ブチルパーオキシネオデカノエート、ｔ−ブチルパーオキシビバレート、（３，５，５−トリメチルヘキサノイル）パーオキシド、ジプロピオニルパーオキシド、又はジアセチルパーオキシド等があげられる。
【００６３】
これらの重合開始剤は、単独で、若しくは２種類以上組み合わせて用いることができる。
【００６４】
溶液重合の場合には、重合溶媒として、酢酸エチル、酢酸ｎ−ブチル、酢酸イソブチル、トルエン、キシレン、アセトン、ヘキサン、メチルエチルケトン、シクロヘキサノン、プロピレングリコールモノメチルエーテルアセテート、ジプロピレングリコールモノメチルエーテルアセテート、エチレングリコールモノエチルエーテルアセテート、エチレングリコールモノブチルエーテルアセテート、ジエチレングリコールモノエチルエーテルアセテート、又はジエチレングリコールモノブチルエーテルアセテート等が用いられるが特にこれらに限定されるものではない。これらの重合溶媒は、２種類以上混合して用いても良い。重合反応に使用した溶媒は、反応終了後、蒸留等の操作により取り除くか、あるいはそのまま次の工程の溶剤として使用したり、製品の一部として使用することもできる。
【００６５】
次に、片末端に水酸基を有するビニル重合体（ｂ−２）の水酸基と芳香族トリカルボン酸無水物（ｂ−３）の酸無水物基とを反応させる工程について説明する。
【００６６】
芳香族トリカルボン酸無水物（ｂ−３）としては、例えば、
ベンゼントリカルボン酸無水物（１，２，３−ベンゼントリカルボン酸無水物、トリメリット酸無水物（１，２，４−ベンゼントリカルボン酸無水物）等）、ナフタレントリカルボン酸無水物（１，２，４−ナフタレントリカルボン酸無水物、１，４，５−ナフタレントリカルボン酸無水物、２，３，６−ナフタレントリカルボン酸無水物、１，２，８−ナフタレントリカルボン酸無水物等）、３，４，４’−ベンゾフェノントリカルボン酸無水物、３，４，４’−ビフェニルエーテルトリカルボン酸無水物、３，４，４’−ビフェニルトリカルボン酸無水物、２，３，２’−ビフェニルトリカルボン酸無水物、３，４，４’−ビフェニルメタントリカルボン酸無水物、及び３，４，４’−ビフェニルスルホントリカルボン酸無水物等が挙げられる。
【００６７】
本発明で使用される芳香族トリカルボン酸無水物（ｂ−３）は、前記に例示した化合物に限らず、どのような構造をしていてもかまわない。これらは単独で用いても、併用してもかまわない。本発明に使用されるものは、分散性の観点から、トリメリット酸無水物が好ましい。
【００６８】
片末端に水酸基を有するビニル系重合体の水酸基のモル数を＜Ｈ＞、芳香族トリカルボン酸無水物のカルボン酸無水物基のモル数を＜Ｎ＞としたとき、反応比率は０．３≦＜Ｈ＞／＜Ｎ＞≦３が好ましく、更に好ましくは０．５≦＜Ｈ＞／＜Ｎ＞≦２の場合である。
【００６９】
片末端に水酸基を有するビニル系重合体と芳香族トリカルボン酸無水物との反応には触媒を用いてもかまわない。
【００７０】
触媒としては、例えば、３級アミン系化合物が使用でき、
トリエチルアミン、トリエチレンジアミン、Ｎ，Ｎ−ジメチルベンジルアミン、Ｎ−メチルモルホリン、１，８−ジアザビシクロ−［５．４．０］−７−ウンデセン、及び１，５−ジアザビシクロ−［４．３．０］−５−ノネン等が挙げられる。
【００７１】
片末端に水酸基を有するビニル重合体（ｂ−２）の水酸基と芳香族トリカルボン酸無水物（ｂ−３）の酸無水物基との反応は、無溶剤で行ってもよいし、適当な脱水有機溶媒を使用してもよい。反応に使用した溶媒は、反応終了後、蒸留等の操作により取り除くか、あるいはそのまま分散剤の製品の一部として使用することもできる。使用する溶剤は、特に限定はないが、ビニル重合体（ｂ−２）を製造する工程で説明した溶剤を同じ様に用いることができる。
【００７２】
片末端に水酸基を有するビニル重合体（ｂ−２）の水酸基と芳香族トリカルボン酸無水物（ｂ−３）の酸無水物基との反応温度は、好ましくは５０℃〜１８０℃、より好ましくは６０℃〜１６０℃の範囲で行う。反応温度が５０℃未満では反応速度が遅く、１８０℃を超えると反応して開環した酸無水物が、再度環状無水物を生成し、反応が終了しにくくなる場合がある。
【００７３】
《３級アミノ基を有するビニル系樹脂（Ｃ）》
本発明のカラーフィルタ用着色組成物は、３級アミノ基を有するビニル系樹脂（Ｃ）を含み、そのアミン価は、着色組成物の粘度、及び安定性の観点から、好ましくは２７０〜３５０ｍｇＫＯＨ／ｇである。さらに好ましいアミン価の範囲は３００〜３４０ｍｇＫＯＨ／ｇである。
【００７４】
本発明のカラーフィルタ用着色組成物では、該ビニル系樹脂（Ｃ）のアミノ基は、酸性顔料表面との吸着により、アルカリ現像液中における顔料粒子の凝集や沈降を抑制する事ができる。
【００７５】
さらに好ましくは、本発明のビニル系樹脂（Ｃ）は、水酸基価が２０〜８０ｍｇＫＯＨ／ｇであることが好ましい。より好ましい水酸基価の範囲は、３０〜６０ｍｇＫＯＨ／ｇである。水酸基価が２０〜８０ｍｇＫＯＨ／ｇであることにより、カラーフィルタとした場合の膜のアルカリ現像液への溶解性、耐熱性、耐溶剤、耐薬品が向上する。
【００７６】
本発明のビニル系樹脂（Ｃ）の数平均分子量は、５００〜３０，０００が好ましい。５００未満であっても、３０，０００を越えても顔料分散体の粘度、及び粘度安定性が悪くなる場合がある。
【００７７】
本発明のビニル系樹脂（Ｃ）は、３級アミノ基を有するエチレン性不飽和単量体(ｃ１)と、好ましい態様では水酸基を有するエチレン性不飽和単量体(ｃ２)と、必要に応じその他のエチレン性不飽和単量体(ｃ３)とを重合せしめて得ることができる。
【００７８】
３級アミノ基を有するエチレン性不飽和単量体(ｃ１)は、エチレン性不飽和単量体の全重量（１００重量％）中、５０重量％〜１００重量％が好ましく、より好ましくは７０重量％〜９８重量％である。３級アミノ基を有するエチレン性不飽和単量体(ｃ１)が５０重量％以下であると、酸性顔料表面への吸着能が低くなり、分散性や、アルカリ現像液中における顔料粒子の凝集や沈降を抑制する効果が損なわれる。
【００７９】
３級アミノ基を有するエチレン性不飽和単量体(ｃ１)としては、例えば、
Ｎ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレート、及びＮ，Ｎ−ジエチルアミノプロピル（メタ）アクリレート等のＮ，Ｎ−ジアルキルアミノ基含有（メタ）アクリレート類；並びに、
Ｎ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド、及びＮ，Ｎ−ジエチルアミノプロピル（メタ）アクリルアミド等のＮ，Ｎ−ジアルキルアミノ基含有（メタ）アクリルアミド類が挙げられる。
【００８０】
これらのうちでも、分散性の観点から、Ｎ，Ｎ−ジメチルアミノエチル（メタ）アクリレートが好ましい。
【００８１】
水酸基を有するエチレン性不飽和単量体(ｃ２)としては、例えば、
２−ヒドロキシエチル（メタ）アクリレート、２（又は３）−ヒドロキシプロピル（メタ）アクリレート、２（又は３又は４）−ヒドロキシブチル（メタ）アクリレート及びシクロヘキサンジメタノールモノ（メタ）アクリレート等のヒドロキシアルキル（メタ）アクリレート類；
エチル−α−ヒドロキシメチルアクリレート等のアルキル−α−ヒドロキシアルキルアクリレート類；
Ｎ−（２−ヒドロキシエチル）（メタ）アクリルアミド、Ｎ−（２−ヒドロキシプロピル）（メタ）アクリルアミド、及びＮ−（２−ヒドロキシブチル）（メタ）アクリルアミド等のＮ−（ヒドロキシアルキル）（メタ）アクリルアミド類；
２−ヒドロキシエチルビニルエーテル、２−（又は３−）ヒドロキシプロピルビニルエーテル、及び２−（又は３−又は４−）ヒドロキシブチルビニルエーテル等のヒドロキシアルキルビニルエーテル類；並びに、
２−ヒドロキシエチルアリルエーテル、２−（又は３−）ヒドロキシプロピルアリルエーテル、及び２−（又は３−又は４−）ヒドロキシブチルアリルエーテル等のヒドロキシアルキルアリルエーテル類等が挙げられる。
【００８２】
また、グリセロールモノ（メタ）アクリレート等の水酸基を２つ有する単量体も挙げられる。
【００８３】
その他のエチレン性不飽和単量体(ｃ３)としては、３級アミノ基を有するエチレン性不飽和単量体(ｃ１)と、好ましい態様では水酸基を有するエチレン性不飽和単量体(ｃ２)以外のものを、任意に使用することができる。
【００８４】
その他のエチレン性不飽和単量体(ｃ３)としては、例えば、
メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔ−ブチル（メタ）アクリレート、２−エチルヘキシル（メタ）アクリレート、ステアリル（メタ）アクリレート、及びラウリル（メタ）アクリレート等のアルキル（メタ）アクリレート類；
シクロヘキシル（メタ）アクリレート、ジシクロペンタニル（メタ）アクリレート、ジシクロペンタニルオキシエチル（メタ９アクリレート、ジシクロペンテニル（メタ）アクリレート、イソボルニル（メタ）アクリレート、及びアダマンチル（メタ）アクリレート等の脂環式アルキル（メタ）アクリレート類；
テトラヒドロフルフリル（メタ）アクリレート、及び３−メチルオキセタニル（メタ）アクリレート等の複素環式置換基を有する（メタ）アクリレート類；
フェニル（メタ）アクリレート、ベンジル（メタ）アクリレート、フェノキシエチレンオキサイド変性（メタ）アクリレート、及びパラクミルフェノキシエチレンオキサイド変性（メタ）アクリレート等の芳香族置換基を有する（メタ）アクリレート類；
メトキシポリプロピレングリコール（メタ）アクリレート、及びエトキシポリエチレングリコール（メタ）アクリレート等のアルコキシポリアルキレングリコール（メタ）アクリレート類；
（メタ）アクリルアミド（なお、「（メタ）アクリルアミド」と表記した場合には、アクリルアミド及び／又はメタクリルアミドを示すものとする。以下同じ。）、Ｎ，Ｎ−ジメチル（メタ）アクリルアミド、Ｎ，Ｎ−ジエチル（メタ）アクリルアミド、Ｎ−イソプロピル（メタ）アクリルアミド、ダイアセトン（メタ）アクリルアミド、及びアクリロイルモルホリン等の（メタ）アクリルアミド類等のアクリル単量体が挙げられる。
【００８５】
また、例えば、
スチレン、及びα−メチルスチレン等のスチレン類；
エチルビニルエーテル、ｎ−プロピルビニルエーテル、イソプロピルビニルエーテル、ｎ−ブチルビニルエーテル、及びイソブチルビニルエーテル等のビニルエーテル類；並びに、酢酸ビニル、及びプロピオン酸ビニル等の脂肪酸ビニル類等が挙げられる。
【００８６】
カルボキシル基含有エチレン性不飽和単量体としては、例えば、
アクリル酸、メタクリル酸、ε−カプラロラクトン付加アクリル酸、ε−カプラロラクトン付加メタクリル酸、イタコン酸、マレイン酸、フマル酸、及びクロトン酸等が挙げられる。
【００８７】
これらのエチレン性不飽和単量を、１種又は２種以上を併用して用いることができる。
【００８８】
重合開始剤としては、例えば、分散剤（Ｂ）の重合体を製造する工程で説明したアゾ系化合物及び有機過酸化物を用いることができる。該重合開始剤を使用する場合は、エチレン性不飽和単量体の合計１００重量部に対して、０．０１〜２０重量部が好ましい。
【００８９】
分散剤（Ｂ）の重合体を製造する工程と同様に、無溶剤又は場合によって溶剤を使用することができる。
【００９０】
溶剤としては、例えば、
酢酸エチル、酢酸ｎ−ブチル、酢酸イソブチル、ヘキサン、トルエン、キシレン、アセトン、メチルエチルケトン、プロピレングリコールモノメチルエーテルアセテート、シクロヘキサノン、ジプロピレングリコールモノメチルエーテルアセテート、エチレングリコールモノエチルエーテルアセテート、エチレングリコールモノブチルエーテルアセテート、ジエチレングリコールモノエチルエーテルアセテート、及びジエチレングリコールモノブチルエーテルアセテート等が用いられるが、特にこれらに限定されるものではなく、用途、コスト等から任意に選択することができる。重合溶媒は、２種類以上混合して用いてもよい。
【００９１】
使用する溶剤量は、エチレン性不飽和単量体の合計１００重量部に対して、０〜３００重量部が好ましく、更には０〜１００重量部が好ましい。使用した溶剤は、反応終了後、蒸留等の操作により取り除くか、あるいはそのまま、分散剤の製品の一部として使用することもできる。
【００９２】
ビニル系樹脂（Ｃ）の含有量は、表面が酸性である黄色顔料（Ａ）１００重量部に対して、１〜１００重量部であることが好ましく、更には、５〜３０重量部であることが好ましい。ビニル系樹脂（Ｃ）が少なすぎると、分散性、保存安定性が損なわれることがあり、多すぎると現像性が悪化する傾向となる。
【００９３】
《活性エネルギー線硬化性単量体（Ｄ）》
本発明のカラーフィルタ用黄色着色組成物では、活性エネルギー線硬化性単量体（Ｄ）を含有する。活性エネルギー線照射により硬化して透明樹脂を生成する単量体、及びオリゴマーとしては、
メチル（メタ）アクリレート、エチル（メタ）アクリレート、２−ヒドロキシエチル（メタ）アクリレート、２−ヒドロキシプロピル（メタ）アクリレート、シクロヘキシル（メタ）アクリレート、β−カルボキシエチル（メタ）アクリレート、及びトリシクロデカニル（メタ）アクリレート等の単官能（メタ）アクリレート類；
ポリエチレングリコールジ（メタ）アクリレート、１，６−ヘキサンジオールジ（メタ）アクリレート、トリエチレングリコールジ（メタ）アクリレート、及びトリプロピレングリコールジ（メタ）アクリレート等の二官能（メタ）アクリレート類；
トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、及びジペンタエリスリトールペンタ（メタ）アクリレート等のた三官能以上の多官能（メタ）アクリレート；
１，  ６−ヘキサンジオールジグリシジルエーテル、ビスフェノールＡジグリシジルエーテル、ネオペンチルグリコールジグリシジルエーテル、及びフェノールノボラック樹脂等のエポキシ化合物と（メタ）アクリル酸との反応物であるエポキシ（メタ）アクリレート；
ポリエステル、ポリウレタン、イソシアヌレート、メチロール化メラミン等を変性した各種（メタ）アクリル酸エステル類；並びに
（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ−ヒドロキシメチル（メタ）アクリルアミド、Ｎ−ビニルホルムアミド、アクリロニトリル等の（メタ）アクリレート以外の単量体が挙げられ、これらを単独で又は２種類以上混合して用いることができるが、必ずしもこれらに限定されない。
【００９４】
活性エネルギー線硬化性単量体（Ｄ）は、表面が酸性である黄色顔料（Ａ）１００重量部に対して、１０〜３００重量部、好ましくは１０〜２００重量部の量で用いることができる。
【００９５】
感光性着色組成物において、バインダー樹脂（Ｆ）の重量〔Ｐ〕と活性エネルギー線硬化性単量体（Ｄ）の重量〔Ｍ〕との比率〔Ｍ／Ｐ〕は、０．１０〜０．６０であることが好ましく、０．１０〜０．５０であることがより好ましい。〔Ｍ／Ｐ〕が０．１０以上であると、感度が良好であり、０．６０以下では、パターン形状の直線性が優れており、タック等の問題も生じない。
【００９６】
《活性エネルギー線重合開始剤（Ｅ）》
本発明のカラーフィルタ用黄色着色組成物には、該組成物を紫外線照射により硬化したり、フォトリソグラフ法によりフィルタセグメントを形成する場合は、活性エネルギー線重合開始剤等が添加される。活性エネルギー線重合開始剤を使用する際の配合量は、表面が酸性である黄色顔料（Ａ）１００重量部に対し、１〜２００重量部であることが好ましく、光硬化性及び現像性の観点から１〜１００重量部であることがより好ましい。
【００９７】
活性エネルギー線重合開始剤としては、
４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−ベンジル−２−ジメチルアミノ−１−（４−モルフォリノフェニル）−ブタン−１−オン、及び２−メチル−１−［４−（メチルチオ）フェニル］−２−モルフォリノプロパン−１−オン等のアセトフェノン系活性エネルギー線重合開始剤；
ベンゾイン、ベンゾインメチルエーテル、ベンゾインエチルエーテル、ベンゾインイソプロピルエーテル、及びベンジルジメチルケタール等のベンゾイン系活性エネルギー線重合開始剤；
ベンゾフェノン、ベンゾイル安息香酸、ベンゾイル安息香酸メチル、４−フェニルベンゾフェノン、ヒドロキシベンゾフェノン、アクリル化ベンゾフェノン、及び４−ベンゾイル−４’−メチルジフェニルサルファイド等のベンゾフェノン系活性エネルギー線重合開始剤；
チオキサンソン、２−クロルチオキサンソン、２−メチルチオキサンソン、イソプロピルチオキサンソン、及び２，４−ジイソプロピルチオキサンソン等のチオキサンソン系活性エネルギー線重合開始剤；
２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、及び２，４−トリクロロメチル（４’−メトキシスチリル）−６−トリアジン等のトリアジン系活性エネルギー線重合開始剤；
ボレート系活性エネルギー線重合開始剤；  カルバゾール系活性エネルギー線重合開始剤；  イミダゾール系活性エネルギー線重合開始剤；並びに、オキシムエステル系活性エネルギー線重合開始剤等が用いられる。
【００９８】
オキシムエステル系エネルギー線重合開始剤は紫外線を吸収することによってオキシムのＮ−Ｏ結合の解裂がおこり、イミニルラジカルとベンゾイロキシラジカルを生成する。
【００９９】
これらのラジカルは更に分解することにより活性の高いラジカルを生成するため、少ない露光量でカラーフィルタを作製することができ、感度が高く、特に高残膜率の塗膜が得られることが出来る。
【０１００】
なかでも、エタノン，１−［９−エチル−６−（２−メチルベンゾイル）−９Ｈ−カルバゾール−３−イル］−，１−（ｏ−アセチルオキシム）、１，２−オクタジオン，１−［４−（フェニルチオ）−，２−（ｏ−ベンゾイルオキシム）］、下記一般式（２）、または一般式（３）で示される、オキシムエステル系の活性エネルギー線重合開始剤が好ましく、中でも、エタノン，１−［９−エチル−６−（２−メチルベンゾイル）−９Ｈ−カルバゾール−３−イル］−，１−（ｏ−アセチルオキシム）もしくは、下記一般式（２）または一般式（３）で示される活性エネルギー線重合開始剤は、良好な紫外線吸収性能を有することにより、与えられたエネルギー線によるエネルギーを極めて良好に吸収することができ、さらに、得られたエネルギーがオキシムエステル部位の分解に効率的に使用されることにより、エネルギー線照射による分解が速く、瞬時に多量のラジカルを生成することが可能になっていることから、最も好ましい。
一般式（２）
【０１０１】
【化４】
2012203054.tif 000005
一般式（３）
【０１０２】
【化５】
2012203054.tif 000006
［一般式（２）および一般式（３）において、Ｘ1〜Ｘ4は、それぞれ独立して、水素原子、ハロゲン原子、または炭素数１〜３のアルキル基を示す。］
【０１０３】
上記活性エネルギー線重合開始剤は、単独あるいは２種以上混合して用いるが、増感剤として、
α−アシロキシエステル、アシルフォスフィンオキサイド、メチルフェニルグリオキシレート、ベンジル、９，１０−フェナンスレンキノン、カンファーキノン、エチルアンスラキノン、４，４’−ジエチルイソフタロフェノン、３，３’，４，４’−テトラ（ｔ−ブチルパーオキシカルボニル）ベンゾフェノン、及び４，４’−ジエチルアミノベンゾフェノン等の化合物を併用することもできる。
【０１０４】
増感剤を使用する際の配合量は、着色組成物中に含まれる活性エネルギー線重合開始剤（Ｅ）１００重量部に対し、３〜６０重量部であることが好ましく、光硬化性、現像性の観点から５〜５０重量部であることがより好ましい。
【０１０５】
《バインダー樹脂（Ｆ）》
上記説明した（Ａ）〜（Ｅ）の構成成分とは別に、本発明のカラーフィルタ用黄色着色組成物には、３級アミノ基を有するビニル系樹脂（Ｃ）以外のバインダー樹脂（Ｆ）を含む。バインダー樹脂（Ｆ）としては、熱可塑性樹脂、熱硬化性樹脂及びエネルギー線硬化樹脂が好ましく、可視光領域の４００〜７００ｎｍの全波長領域において分光透過率が好ましくは８０％以上、より好ましくは９５％以上の樹脂であることが好ましい。
【０１０６】
バインダー樹脂は、黄色顔料（Ａ）１００重量部に対し、３０〜５００重量部の量で用いることができる。３０重量部未満では、成膜性及び諸耐性が不十分となり、５００重量部より多いと顔料濃度が低く、色特性を発現できない。
【０１０７】
熱可塑性樹脂としては、例えば、
ブチラール樹脂、スチレンーマレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、ポリエステル樹脂、ビニル系樹脂（分散剤（Ａ）、ビニル系樹脂（Ｂ）を含まない）、アルキッド樹脂、ポリスチレン樹脂、ポリアミド樹脂、ゴム系樹脂、環化ゴム系樹脂、セルロース類、ポリエチレン（ＨＤＰＥ、ＬＤＰＥ）、ポリブタジエン、及びポリイミド樹脂等が挙げられる。
【０１０８】
また、熱硬化性樹脂としては、例えば、
エポキシ樹脂、ベンゾグアナミン樹脂、ロジン変性マレイン酸樹脂、ロジン変性フマル酸樹脂、メラミン樹脂、尿素樹脂、及びフェノール樹脂等が挙げられる。
【０１０９】
本発明のカラーフィルタ用黄色着色組成物をアルカリ現像型着色レジストの形態で用いる場合は、バインダー樹脂（Ｆ）として（メタ）アクリル酸等の酸性基含有エチレン性不飽和単量体を共重合したアルカリ可溶性ビニル系樹脂（ｆ１）を使用することが好ましい。
【０１１０】
黄色顔料（Ａ）を好ましく分散させるためには、バインダー樹脂（Ｆ）の重量平均分子量（Ｍｗ）は１０，０００〜１００，０００の範囲が好ましく、より好ましくは３０，０００〜８０，０００の範囲である。また数平均分子量（Ｍｎ）は５，０００〜５０，０００の範囲が好ましく、Ｍｗ／Ｍｎの値は１０以下であることが好ましい。
【０１１１】
また、バインダー樹脂（Ｆ）としては、エチレン性不飽和活性二重結合を有するエネルギー線硬化性樹脂（ｆ２）を使用することもできる。該樹脂（ｆ２）の製造法としては、樹脂（ｆ２）の前駆体として、例えば、水酸基、カルボキシル基、アミノ基等の反応性の置換基を有する線状高分子を用意し、イソシアネート基、アルデヒド基、エポキシ基等の反応性置換基を有する（メタ）アクリル化合物やケイヒ酸を反応させて、（メタ）アクリロイル基、スチリル基等の光架橋性基を該線状高分子に導入した樹脂を得る方法や、また、スチレン−無水マレイン酸共重合物やα−オレフィン−無水マレイン酸共重合物等の酸無水物を含む線状高分子をヒドロキシアルキル（メタ）アクリレート等の水酸基を有する（メタ）アクリル化合物によりハーフエステル化する方法等がある。
【０１１２】
バインダー樹脂（Ｆ）の中でアルカリ可溶性能とエネルギー線硬化性能とを併せもつものは、樹脂（ｆ１）と樹脂（ｆ２）の両方の性能を有するものとして使用できる。
【０１１３】
本発明の黄色着色組成物において、分散剤（Ｂ）、ビニル系樹脂（Ｃ）及びバインダー樹脂（Ｆ）との配合比率は、分散剤（Ｂ）１００重量部に対して、ビニル系樹脂（Ｃ）が２０〜１５０重量部、バインダー樹脂（Ｆ）が３０〜８００重量部であることが好ましく、更には、分散剤（Ｂ）１００重量部に対して、ビニル系樹脂（Ｃ）が５０〜１００重量部、バインダー樹脂（Ｆ）が１００〜５００重量部であることが好ましい。
【０１１４】
ビニル系樹脂（Ｃ）の比率が高すぎると、粘度安定性が悪化し、アルカリ溶液中での現像が遅くなり、比率が低すぎるとアルカリ溶液中での黄色顔料の沈殿が発生し易くなり、コントラストも低下する。
【０１１５】
また、バインダー樹脂（Ｆ）の比率が高すぎると、顔料濃度が低く、色特性を発現できず、比率が低いと、成膜性及び諸耐性が不十分となる。
【０１１６】
《有機溶剤》
本発明のカラーフィルタ用黄色着色組成物には、顔料を充分に組成物中に分散させ、ガラス基板等の透明基板上に乾燥膜厚が０．２〜５μｍとなるように塗布してフィルタセグメントを形成することを容易にするために、有機溶剤を含有させることができる。
【０１１７】
有機溶剤は、着色組成物１００重量％中、６５〜９５重量％の量で用いることが好ましい。６５重量％より少ないと流動性が悪く塗布時にムラを生じやすい。９５重量％より多いと塗布後の乾燥に長時間を要する。より好ましくは着色組成物１００重量％に、７０〜９３重量％である。
【０１１８】
有機溶剤としては、例えば１，２，３−トリクロロプロパン、１，３−ブタンジオール、１，３−ブチレングリコール、１，３−ブチレングリコールジアセテート、１，４−ジオキサン、2−ヘプタノン、2−メチル−１，３−プロパンジオール、３，５，５−トリメチル−２−シクロヘキセン−１−オン、３，５，５−トリメチルシクロヘキサノン、3−エトキシプロピオン酸エチル、3−メチル−１，３−ブタンジオール、3−メトキシ−3−メチル−1−ブタノール、3−メトキシ−3−メチルブチルアセテート、3−メトキシブタノール、3−メトキシブチルアセテート、4−ヘプタノン、ｍ−キシレン、ｍ−ジエチルベンゼン、ｍ−ジクロロベンゼン、Ｎ，Ｎ−ジメチルアセトアミド、Ｎ，Ｎ−ジメチルホルムアミド、n−ブチルアルコール、ｎ−ブチルベンゼン、n−プロピルアセテート、Ｎ−メチルピロリドン、o−キシレン、o−クロロトルエン、ｏ−ジエチルベンゼン、ｏ−ジクロロベンゼン、ｐ−クロロトルエン、ｐ−ジエチルベンゼン、ｓｅｃ−ブチルベンゼン、ｔｅｒｔ−ブチルベンゼン、エチルエトキシプロピオネート、γ―ブチロラクトン、イソブチルアルコール、イソホロン、エチレングリコールジエチルエーテル、エチレングリコールジブチルエーテル、エチレングリコールモノイソプロピルエーテル、エチレングリコールモノエチルエーテル、エチレングリコールモノエチルエーテルアセテート、エチレングリコールモノターシャリーブチルエーテル、エチレングリコールモノブチルエーテル、エチレングリコールモノブチルエーテルアセテート、エチレングリコールモノプロピルエーテル、エチレングリコールモノヘキシルエーテル、エチレングリコールモノメチルエーテル、エチレングリコールモノメチルエーテルアセテート、ジイソブチルケトン、ジエチレングリコールジエチルエーテル、ジエチレングリコールジメチルエーテル、ジエチレングリコールモノイソプロピルエーテル、ジエチレングリコールモノエチルエーテルアセテート、ジエチレングリコールモノブチルエーテル、ジエチレングリコールモノブチルエーテルアセテート、ジエチレングリコールモノメチルエーテル、シクロヘキサノール、シクロヘキサノールアセテート、シクロヘキサノン、ジプロピレングリコールジメチルエーテル、ジプロピレングリコールメチルエーテルアセテート、ジプロピレングリコールモノエチルエーテル、ジプロピレングリコールモノブチルエーテル、ジプロピレングリコールモノプロピルエーテル、ジプロピレングリコールモノメチルエーテル、ダイアセトンアルコール、トリアセチン、トリプロピレングリコールモノブチルエーテル、トリプロピレングリコールモノメチルエーテル、プロピレングリコールジアセテート、プロピレングリコールフェニルエーテル、プロピレングリコールモノエチルエーテル、プロピレングリコールモノエチルエーテルアセテート、プロピレングリコールモノブチルエーテル、プロピレングリコールモノプロピルエーテル、プロピレングリコールモノメチルエーテル、プロピレングリコールモノメチルエーテルアセテート、プロピレングリコールモノメチルエーテルプロピオネート、ベンジルアルコール、メチルイソブチルケトン、メチルシクロヘキサノール、酢酸n−アミル、酢��n−ブチル、酢酸イソアミル、酢酸イソブチル、酢酸プロピル、二塩基酸エステル等が挙げられ、これらを単独でもしくは混合して用いる。
【０１１９】
《その他添加剤》
本発明の黄色着色組成物には、その他添加剤として、連鎖移動剤、可塑剤、表面調整剤、紫外線防止剤、光安定剤、酸化防止剤、帯電防止剤、アンチブロッキング剤消泡剤、粘度調整剤、ワックス、界面活性剤、レべリング剤等を加えることができる。
【０１２０】
また、本発明の黄色着色組成物には、連鎖移動剤として、多官能チオールを含有させることが好ましい。多官能チオールとしては、チオール（ＳＨ）基を２個以上有する化合物であればよい。
【０１２１】
多官能チオールは、上述の活性エネルギー線重合開始剤（Ｅ）とともに使用することにより、光照射後のラジカル重合過程において、連鎖移動剤として働き、酸素による重合阻害を受けにくいチイルラジカルが発生するので、得られる感光性着色組成物は高感度となる。特にＳＨ基がメチレン、エチレン基等の脂肪族基に結合した多官能脂肪族チオールが好ましい。例えば、ヘキサンジチオール  、デカンジチオール  、１，４−ブタンジオールビスチオプロピオネート、１，４−ブタンジオールビスチオグリコレート、エチレングリコールビスチオグリコレート、エチレングリコールビスチオプロピオネート、トリメチロールプロパントリスチオグリコレート、トリメチロールプロパントリスチオプロピオネート、トリメチロールプロパントリス（３−メルカプトブチレート）、ペンタエリスリトールテトラキスチオグリコレート、ペンタエリスリトールテトラキスチオプロピオネート、トリメルカプトプロピオン酸トリス（２−ヒドロキシエチル）イソシアヌレート、１，４−ジメチルメルカプトベンゼン、２、４、６−トリメルカプト−ｓ−トリアジン、２−（Ｎ，Ｎ−ジブチルアミノ）−４，６−ジメルカプト−ｓ−トリアジンなどが挙げられ、好ましくは、エチレングリコールビスチオプロピオネート、トリメチロールプロパントリスチオプロピオネート、ペンタエリスリトールテトラキスチオプロピオネートが挙げられる。
これらの多官能チオールは、１種を単独で、または２種以上を混合して用いることができる。
【０１２２】
多官能チオールの含有量は、黄色顔料（Ａ）１００重量部に対し、０．０５〜１００重量部であることが好ましく、より好ましくは１．０〜５０．０重量部である。
多官能チオールを０．０５重量部以上用いることで、より良い現像耐性を得ることができる。チオール（ＳＨ）基が１個の単官能チオールを用いた場合には、このような現像耐性の向上は得られない。
【０１２３】
《黄色着色組成物の製法》
本発明のカラーフィルタ用黄色着色組成物製造方法としては、表面が酸性である黄色顔料（Ａ）、分散剤（Ｂ）、３級アミノ基を有するビニル系樹脂（Ｃ）、活性エネルギー線硬化性単量体（Ｄ）、活性エネルギー線重合開始剤（Ｅ）、及びバインダー樹脂（Ｆ）を、必要に応じて、有機溶剤、その他の分散助剤、及び添加剤等と混合し、溶剤現像型あるいはアルカリ現像型感光性着色組成物（レジスト材）として調整する。
【０１２４】
このとき、まず黄色顔料（Ａ）を必要に応じて分散剤（Ｂ）、３級アミノ基を有するビニル系樹脂（Ｃ）と共にバインダー樹脂（Ｆ）および有機溶剤中に三本ロールミル、二本ロールミル、サンドミル、ニーダー、アトライター等の公知の分散手段を用いて微細に分散し、顔料分散体としてから活性エネルギー線重合開始剤（Ｅ）と、活性エネルギー線硬化性単量体（Ｄ）と、その他の添加剤等を混合することもできる。
【０１２５】
顔料分散体は、２種以上の顔料を混合して分散することも可能であり、また各顔料を別々に、バインダー樹脂（Ｆ）および有機溶剤中に微細に分散したものを混合して製造することもできるが、それぞれ単独の顔料分散体を作製し、混合することもできる。
【０１２６】
本発明の着色組成物は、遠心分離、焼結フィルタ、メンブレンフィルタ等の手段にて、５μｍ以上の粗大粒子、好ましくは１μｍ以上の粗大粒子、さらに好ましくは０．５μｍ以上の粗大粒子および混入した塵の除去を行うことが好ましい。
【０１２７】
《カラーフィルタ》
本発明のカラーフィルタは、基板上に、本発明のカラーフィルタ用黄色着色組成物から形成される黄色フィルタセグメントを具備することを特徴とする。
【０１２８】
さらに、該黄色フィルタセグメントと、赤色フィルタセグメントと、緑色フィルタセグメントと、青色フィルタセグメントとを備えるカラーフィルタであることが好ましい。
【０１２９】
次に、カラーフィルタセグメントとして、上記黄色フィルタセグメント用黄色着色組成物とともに使用する赤色、緑色、および青色着色組成物について、使用可能な有機顔料の具体例を、カラーインデックス番号で示す。
【０１３０】
赤色フィルタセグメントを形成するための赤色感光性着色組成物には、例えばＣ．Ｉ．ピグメントレッド７、９、１４、４１、４８：１、４８：２、４８：３、４８：４、８１：１、８１：２、８１：３、９７、１２２、１２３、１４６、１４９、１６６、１６８、１７６、１７７、１７８、１７９、１８０、１８４、１８５、１８７、１９２、２００、２０２、２０８、２１０、２１５、２１６、２１７、２２０、２２１、２２３、２２４、２２６、２２７、２２８、２４０、２４２、２４６、２５４、２５５、２６４、２７２及び２７９等の赤色顔料を用いることができる。赤色感光性着色組成物には、黄色顔料、オレンジ顔料を併用することができる。
【０１３１】
赤色感光性着色組成物において赤色顔料と併用可能な黄色顔料としては、例えば、Ｃ．Ｉ．ピグメントイエロー  １、２、３、４、５、６、１０、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３８、１３９、１４７、１４８、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９、２１３又は２１４を用いることができる。
【０１３２】
また、これらの黄色顔料は、単独で又は２種以上を組み合わせて、黄色フィルタセグメントを形成するための黄色感光性着色組成物に用いることができる。
【０１３３】
赤色感光性着色組成物において赤色顔料と併用可能なオレンジ色顔料としては、例えば、Ｃ．Ｉ．ピグメントオレンジ  ３６、３８、４３、５１、５５、５９、６１、７１、７３又は８０を用いることができる。
【０１３４】
また、これらのオレンジ色顔料は、単独で又は２種以上を組み合わせて、オレンジ色フィルタセグメントを形成するためのオレンジ色感光性着色組成物に用いることができる。
【０１３５】
緑色フィルタセグメントを形成するための緑色感光性着色組成物には、例えば、Ｃ．Ｉ．ピグメントグリーン７、１０、３６、３７又は５８等の緑色顔料を用いることができる。緑色感光性着色組成物には、この緑色顔料に加え、上記黄色顔料を併用することができる。
【０１３６】
青色フィルタセグメントを形成するための青色感光性着色組成物には、例えば、Ｃ．Ｉ．ピグメントブルー１５、１５：１、１５：２、１５：３、１５：４、１５：６、１６、２２、６０、６４又は８０等の青色顔料を用いることができる。青色感光性着色組成物には、この青色顔料に加え、Ｃ．Ｉ．ピグメントバイオレット  １、１９、２３、２７、２９、３０、３２、３７、４０、４２又は５０等の紫色顔料を併用することができる。
【０１３７】
赤色、緑色、および青色着色組成物における、バインダー樹脂、有機溶剤、活性エネルギー線重合開始剤、活性エネルギー線硬化性単量体、および任意成分は、黄色着色組成物に含有できる各成分を使用できる。
【０１３８】
次いで、本発明のカラーフィルタの製造方法について説明する。
本発明のカラーフィルタの製造方法は、基板上に、本発明のカラーフィルタ用黄色着色組成物、または、カラーフィルタ用赤色、緑色、青色着色組成物を用いて着色塗膜を形成する工程と、前記着色塗膜のフィルタセグメントとなる部分に、活性エネルギー線を照射して硬化させる工程と、前記着色塗膜の未硬化部分を除去してフィルタセグメントを形成する工程を有するものである。
【０１３９】
また、本発明の方法で製造されるカラーフィルタは、基板上に、本発明のカラーフィルタ用黄色着色組成物から形成される黄色フィルタセグメントおよび赤色、緑色、青色フィルタセグメントを備えるものである。また各色フィルタセグメントの仕切りとしてブラックマトリックスを有していても良い。
【０１４０】
〔着色塗膜形成工程〕
着色塗膜形成工程では、スピンコート法やダイコート法によって、本発明のカラーフィルタ用黄色着色組成物または、カラーフィルタ用赤色、緑色、青色着色組成物を塗布し、必要に応じて余分な溶剤を除去することにより、基板上に着色塗膜を形成する。
【０１４１】
カラーフィルタの基板としては、可視光に対して透過率の高いソーダ石灰ガラス、低アルカリ硼珪酸ガラス、無アルカリアルミノ硼珪酸ガラスなどのガラス板や、ポリカーボネート、ポリメタクリル酸メチル、ポリエチレンテレフタレートなどの樹脂板が用いられる。また、ガラス板や樹脂板の表面には、パネル化後の液晶駆動のために、酸化インジウム、酸化錫などからなる透明電極が形成されていてもよい。
【０１４２】
〔露光・硬化工程〕
露光・硬化工程では、基板上に形成された着色塗膜に、フォトマスクを介して活性エネルギー線を照射し、前記着色塗膜のフィルタセグメントとなる部分を硬化させる。活性エネルギー線としては、電子線、紫外線、４００〜５００ｎｍの可視光および各種レーザを使用することができる。電子線の線源には熱電子放射銃、電界放射銃等が使用でき、紫外線および４００〜５００ｎｍの可視光の線源（光源）には、例えば、高圧水銀灯、超高圧水銀灯、メタルハライド灯、ガリウム灯、キセノン灯、カーボンアーク灯等を使用することができる。レーザは、半導体レーザ、ＹＡＧ（固体）レーザ、気体レーザ（アルゴンレーザ、ヘリウムネオンレーザ、炭酸ガスレーザ、エキシマレーザ）等を使用することができる。
【０１４３】
〔アルカリ現像工程〕
未硬化部分の除去として行うアルカリ現像工程では、前記着色塗膜の未硬化部分を除去してフィルタセグメントを形成する。未硬化部分の除去に際しては、アルカリ現像液として炭酸ナトリウム、水酸化ナトリウム等の水溶液が使用され、ジメチルベンジルアミン、トリエタノールアミン等の有機アルカリを用いることもできる。また、現像液には、消泡剤や界面活性剤を添加することもできる。
【０１４４】
現像処理方法としては、シャワー現像法、スプレー現像法、ディップ（浸漬）現像法、パドル（液盛り）現像法等を適用することができる。
【０１４５】
カラーフィルタ製造工程における現像液の使用方法としては、使用した現像液を１回使用しただけで廃棄する新液法と、現像液を繰り返し使用する循環法がある。
【０１４６】
新液法では、液汚染のない現像液を用いるため、工程管理が容易であり、品質不良の発生しにくい方法と言えるが、膨大なランニングコストを必要とする欠点がある。
【０１４７】
一方、循環法は、使用済み現像液をフィルタでろ過再生するため、着色塗膜成分を除去でき、繰り返し使用によりランニングコストを節約できるが、現像液に不溶の顔料凝集物や沈降物が多いと、フィルタ詰まりによる現像液流量・圧力の低下等の工程不具合が生じてしまう。着色塗膜成分の凝集物が多い場合は、フィルタの詰まりが早く、交換頻度が高くなるため、着色塗膜成分の凝集物が少ない方が好ましい。
【実施例】
【０１４８】
以下に、本発明を実施例に基づいて説明するが、本発明はこれによって限定されるものではない。なお、実施例及び比較例中、「部」とは「重量部」を意味する。
また、顔料のアミン吸着量、および塗膜のコントラスト比の測定方法は以下の通りである。
【０１４９】
＜顔料のアミン吸着量＞
密閉できるガラス容器に顔料を１ｇ測り採り、０．０２ｍｏｌ／ｌのｎ−ヘキシルアミン（吸着物質）のプロピレングリコールモノメチルエーテルアセテート溶液を３０ｍｌ加えた。容器に栓をして超音波洗浄機に１時間かけ、顔料表面に吸着させた後、遠心分離機にかけて顔料を沈降させ上澄みを得た。上澄みを１５ｍｌ採取し、０．０２ｍｏｌ／ｌの過塩素酸ジオキサン溶液にて残存したｎ−ヘキシルアミンを電位差滴定装置により逆滴定した。ブランクを測定し定量した値を、顔料のアミン吸着量とした。
【０１５０】
＜塗膜のコントラスト比（ＣＲ）＞
液晶ディスプレー用バックライトユニットから出た光は、偏光板を通過して偏光され、ガラス基板上に塗布された着色組成物の乾燥塗膜を通過し、偏光板に到達する。偏光板と偏光板の偏光面が平行であれば、光は偏光板を透過するが、偏光面が直行している場合には光は偏光板により遮断される。しかし、偏光板によって偏光された光が着色組成物の乾燥塗膜を通過するときに、顔料粒子による散乱等が起こり、偏光面の一部にずれを生じると、偏光板が平行のときは偏光板を透過する光量が減り、偏光板が直行のときは偏光板を一部光が透過する。この透過光を偏光板上の輝度として測定し、偏光板が平行のときの輝度と、直行のときの輝度との比（コントラスト比（ＣＲ））を算出した。
（コントラスト比（ＣＲ））＝（平行のときの輝度）／（直行のときの輝度）
なお、輝度計は株式会社トプコン社製「色彩輝度計ＢＭ−５Ａ」、偏光板はサンリツ社製「ＮＰＦ−Ｇ１２２０ＤＵＮ」を用いた。なお、測定に際しては、不要光を遮断するために、測定部分に１ｃｍ角の孔を開けた黒色のマスクを当てた。
【０１５１】
実施例に先立ち、微細化顔料、分散剤、３級アミノ基を有するビニル系樹脂（Ｃ）、バインダー樹脂（Ｆ）、および顔料分散体の製造方法について説明する。
【０１５２】
＜微細化顔料の製造方法＞
［微細化顔料ＰＹ１５０−１］
アゾ系黄色顔料１（Ｃ．Ｉ．ピグメントイエロー１５０(ＰＹ１５０)、ランクセス社製「Ｅ４ＧＮ」）５００部、塩化ナトリウム２５００部、及びジエチレングリコール２５０部をステンレス製１ガロンニーダー（井上製作所製）に仕込み、１００℃で６時間混練した。次に、この混練物を５リットルの温水に投入し、７０℃に加熱しながら１時間攪拌してスラリー状とし、濾過、水洗を繰り返して塩化ナトリウム及びジエチレングリコールを除いた後、８０℃で２４時間乾燥し、９８部の微細化処理顔料ＰＹ１５０−１を得た。この微細化顔料のアミン吸着量は、２２０μｍｏｌ／ｇであった。
【０１５３】
［微細化顔料製造例ＰＹ１５０−２］
アゾ系黄色顔料１をアゾ系黄色顔料２（Ｃ．Ｉ．ピグメントイエロー１５０(ＰＹ１５０)、東洋インキ製造社製「リオノールイエロー  ＦＧ−１３１０」）に変えた以外はアゾ系黄色顔料１の調製と同様にして、微細化処理顔料ＰＹ１５０−２を得た。この微細化顔料のアミン吸着量は、３６０μｍｏｌ／ｇであった。
【０１５４】
［微細化顔料ＰＹ１３９−１］
イソインドリノン系黄色顔料３（Ｃ．Ｉ．ピグメントイエロー１３９(ＰＹ１３９)、ＢＡＳＦ社製「ＰＡＬＩＯＴＯＬ  ＹＥＬＬＯＷ  Ｄ１８１９」）１００部、粉砕した食塩８００部、及びジエチレングリコール１８０部をステンレス製１ガロンニーダー（井上製作所製）に仕込み、７０℃で４時間混練した。この混合物を温水３０００部に投入し、約８０℃に加熱しながらハイスピードミキサーで約１時間攪拌してスラリー状とし、濾過、水洗をくりかえして食塩及び溶剤を除いた後、８０℃で２４時間乾燥し、９６部の微細化顔料ＰＹ１３９−１を得た。この微細化顔料のアミン吸着量は、１８６μｍｏｌ／ｇであった。
【０１５５】
［微細化顔料製造例ＰＹ１３８−１］
キノフタロン系黄色顔料Ｃ．Ｉ．ピグメントイエロー１３８(ＰＹ１３８)（ＢＡＳＦ社製  「パリオトールイエロー Ｋ０９６０−ＨＤ」）に変えた以外はイソインドリノン系黄色顔料の調製と同様にして、微細化処理顔料ＰＹ１３８−１を得た。この微細化顔料のアミン吸着量は、３４μｍｏｌ／ｇであった。
【０１５６】
＜分散剤の製造方法＞
［分散剤（Ｂ−１）溶液］
ガス導入管、コンデンサー、攪拌翼、及び温度計を備え付けた反応槽に、メチルメタクリレート２０部、ブチルアクリレート４０部、２−メトキシエチルアクリレート１４０部、及びプロピレングリコールモノメチルエーテルアセテート８７．７部を仕込み、窒素ガスで置換した。反応容器内を８０℃に加熱して、３−メルカプト−１，２−プロパンジオール４．４部を添加した後、２，２’−アゾビスイソブチロニトリル０．２部を２０回に分けて３０分ごとに加え、８０℃のまま１２時間反応し、固形分測定により９５％が反応したことを確認した。次に、トリメリット酸無水物１２部、プロピレングリコールモノメチルエーテルアセテート５６．５部、及び、触媒として、１，８−ジアザビシクロ−［５．４．０］−７−ウンデセン０．４０部を追加し、１２０℃で２時間、８０℃で５時間反応させ、９０％以上の酸無水物がハーフエステル化していることを滴定で確認した。樹脂溶液２ｇをサンプリングし、１８０℃２０分加熱乾燥して不揮発分を測定し、不揮発分が２５重量％になるようにプロピレングリコールモノメチルエーテルアセテートを添加し、固形分当たりの酸価４４ｍｇＫＯＨ／ｇ、数平均分子量５２００である芳香族カルボキシル基を有する分散剤（Ｂ−１）溶液を得た。
【０１５７】
［分散剤（Ｂ−２）溶液］
ガス導入管、コンデンサー、攪拌翼、及び温度計を備え付けた反応槽に、メチルメタクリレート２０部、ブチルアクリレート４０部、ＮＫエステルＡＭ−９０Ｇ（新中村化学製）１４０部、及びプロピレングリコールモノメチルエーテルアセテート８７．７部を仕込み、窒素ガスで置換した。反応容器内を８０℃に加熱して、３−メルカプト−１，２−プロパンジオール４．４部を添加した後、２，２’−アゾビスイソブチロニトリル０．２部を２０回に分けて３０分ごとに加え、８０℃のまま１２時間反応し、固形分測定により９５％が反応したことを確認した。次に、トリメリット酸無水物１２部、プロピレングリコールモノメチルエーテルアセテート５６．５部、及び、触媒として、１，８−ジアザビシクロ−［５．４．０］−７−ウンデセン０．４０部を追加し、１２０℃で２時間、８０℃で５時間反応させ、９０％以上の酸無水物がハーフエステル化していることを滴定で確認した。樹脂溶液２ｇをサンプリングし、１８０℃２０分加熱乾燥して不揮発分を測定し、不揮発分が２５重量％になるようにプロピレングリコールモノメチルエーテルアセテートを添加し、固形分当たりの酸価４４ｍｇＫＯＨ／ｇ、数平均分子量５２００である芳香族カルボキシル基を有する分散剤（Ｂ−２）溶液を得た。
ここで、ＮＫエステルＡＭ−９０Ｇは、メトキシポリエチレングリコールアクリレート（エチレンオキシドは平均９モル）である。
【０１５８】
［分散剤（ＢＣ―１）溶液］
ガス導入管、コンデンサー、攪拌翼、及び温度計を備え付けた反応槽に、メチルメタクリレート１６０部、ブチルアクリレート４０部、及びプロピレングリコールモノメチルエーテルアセテート８７．７部を仕込み、窒素ガスで置換した。反応容器内を８０℃に加熱して、３−メルカプト−１，２−プロパンジオール４．４部を添加した後、２，２’−アゾビスイソブチロニトリル０．２部を２０回に分けて３０分ごとに加え、８０℃のまま１２時間反応し、固形分測定により９５％が反応したことを確認した。次に、トリメリット酸無水物１２部、プロピレングリコールモノメチルエーテルアセテート５６．５部、及び、触媒として、１，８−ジアザビシクロ−［５．４．０］−７−ウンデセン０．４０部を追加し、１２０℃で２時間、８０℃で５時間反応させ、９０％以上の酸無水物がハーフエステル化していることを滴定で確認した。樹脂溶液２ｇをサンプリングし、１８０℃２０分加熱乾燥して不揮発分を測定し、不揮発分が２５重量％になるようにプロピレングリコールモノメチルエーテルアセテートを添加し、固形分当たりの酸価４４ｍｇＫＯＨ／ｇ、数平均分子量５２００である芳香族カルボキシル基を有する分散剤（ＢＣ―１）溶液を得た。
【０１５９】
［分散剤（ＢＹＫ−１、２、３）溶液］
市販のビックケミー・ジャパン製分散剤  Ｄｉｓｐｅｒｂｙｋ１６１、１６２、１７０について、それぞれ分散剤溶液約２ｇをサンプリングして１８０℃、２０分加熱乾燥して不揮発分を測定し、不揮発分が２５重量％になるように、分散剤に使用されている溶剤を用いて調整し、分散剤（ＢＹＫ−１、２、３）溶液を得た。
【０１６０】
［３級アミノ基を有するビニル系樹脂（Ｃ）の製造方法］
＜ビニル系樹脂（Ｃ−１）溶液＞
ガス導入管、コンデンサー、攪拌翼、及び温度計を備え付けた反応槽に、プロピレングリコールモノメチルエーテルアセテート１３３部を仕込み、窒素置換しながら１００℃に昇温した。滴下槽にＮ，Ｎ−ジメチルアミノエチルメタクリレート１８０部、２−ヒドロキシエチルメタクリレート２０部、プロピレングリコールモノメチルエーテルアセテート６１部、及び２，２’−アゾビス（２，４−ジメチルバレロニトリル）を６部仕込み、均一になるまで攪拌した後、反応槽へ２時間かけて滴下し、その後同温度で３時間反応を継続し、３級アミノ基を有するビニル系樹脂の溶液を得た。室温まで冷却した後、樹脂溶液約２ｇをサンプリングして１８０℃、２０分加熱乾燥して不揮発分を測定し、先に合成した樹脂溶液に不揮発分が２５重量％になるようにプロピレングリコールモノメチルエーテルアセテートを添加して、固形分当たりのアミン価が３１５ｍｇＫＯＨ／ｇ、数平均分子量３０００の３級アミノ基を有するビニル系樹脂（Ｃ−１）溶液を得た。
【０１６１】
＜ビニル系樹脂（Ｃ−２）溶液＞
ガス導入管、コンデンサー、攪拌翼、及び温度計を備え付けた反応槽に、プロピレングリコールモノメチルエーテルアセテート１３３部を仕込み、窒素置換しながら１００℃に昇温した。滴下槽にＮ，Ｎ−ジメチルアミノエチルメタクリレート１５４部、２−ヒドロキシエチルメタクリレート２０部、メチルメタクリレート２６部、プロピレングリコールモノメチルエーテルアセテート６１部、及び２，２’−アゾビス（２，４−ジメチルバレロニトリル）を６部仕込み、均一になるまで攪拌した後、反応槽へ２時間かけて滴下し、その後同温度で３時間反応を継続し、３級アミノ基を有するビニル系樹脂の溶液を得た。室温まで冷却した後、樹脂溶液約２ｇをサンプリングして１８０℃、２０分加熱乾燥して不揮発分を測定し、先に合成した樹脂溶液に不揮発分が２５重量％になるようにプロピレングリコールモノメチルエーテルアセテートを添加して、固形分当たりのアミン価が２７０ｍｇＫＯＨ／ｇ、数平均分子量３０００の３級アミノ基を有するビニル系樹脂（Ｃ−２）溶液を得た。
【０１６２】
＜ビニル系樹脂（Ｃ−３）溶液＞
ガス導入管、コンデンサー、攪拌翼、及び温度計を備え付けた反応槽に、プロピレングリコールモノメチルエーテルアセテート１３３部を仕込み、窒素置換しながら１００℃に昇温した。滴下槽にＮ，Ｎ−ジメチルアミノエチルメタクリレート１９５部、２−ヒドロキシエチルメタクリレート５部、プロピレングリコールモノメチルエーテルアセテート６１部、及び２，２’−アゾビス（２，４−ジメチルバレロニトリル）を６部仕込み、均一になるまで攪拌した後、反応槽へ２時間かけて滴下し、その後同温度で３時間反応を継続し、３級アミノ基を有するビニル系樹脂の溶液を得た。室温まで冷却した後、樹脂溶液約２ｇをサンプリングして１８０℃、２０分加熱乾燥して不揮発分を測定し、先に合成した樹脂溶液に不揮発分が２５重量％になるようにプロピレングリコールモノメチルエーテルアセテートを添加して、固形分当たりのアミン価が３５０ｍｇＫＯＨ／ｇ、数平均分子量３０００の３級アミノ基を有するビニル系樹脂（Ｃ−３）溶液を得た。
【０１６３】
［バインダー樹脂（Ｆ）の製造方法］
＜アクリル樹脂（Ｆ−１）溶液＞
反応容器にプロピレングリコールモノメチルエーテルアセテート３７０部を入れ、容器に窒素ガスを注入しながら８０℃に加熱して、同温度でメタクリル酸１２．３部、メタクリル酸ベンジル４９．２部、パラクミルフェノールエチレンオキサイド変性アクリレート（東亞合成社製「アロニックスＭ−１１０」）２４．２部、及び２−ヒドロキシエチルメタクリレート１４．３部の混合物を１時間かけて滴下して重合反応を行った。滴下終了後、さらに８０℃で３時間反応させた後、アゾビスイソブチロニトリル１．０部をプロピレングリコールモノメチルエーテルアセテート５０部に溶解させたものを添加し、さらに８０℃で１時間反応を続けて、アクリル樹脂の溶液を得た。アクリル樹脂の重量平均分子量は、約３００００であった。室温まで冷却した後、樹脂溶液約２ｇをサンプリングして１８０℃、２０分加熱乾燥して不揮発分を測定し、先に合成した樹脂溶液に不揮発分が２５重量％になるようにプロピレングリコールモノメチルエーテルアセテートを添加してアクリル樹脂（Ｆ−１）溶液を調製した。
【０１６４】
［顔料分散体の製造方法］
（黄色顔料分散体Ｙ−１）
微細化黄色顔料（ＰＹ１５０−１）１０．０部、アクリル樹脂（Ｆ−１）溶液２４．０部、有機溶剤（プロピレングリコールモノメチルエーテルアセテート）５０．０部、分散剤（Ｂ−１）溶液８．０部、及び３級アミノ基を有するビニル系樹脂（Ｃ−１）溶液８．０部の混合物を均一に撹拌混合した後、直径０．５ｍｍのジルコニアビーズを用いて、アイガーミル（アイガージャパン社製「ミニモデルＭ−２５０  ＭＫＩＩ」）で５時間分散した後、５．０μｍのフィルタで濾過し黄色顔料分散体（Ｙ−１）を作製した。
【０１６５】
（黄色顔料分散体Ｙ−２〜１８）
以下、表１に示す材料を記載の重量配合量（部）にて、黄色顔料分散体（Ｙ−１）と同様に攪拌・分散を行い、黄色顔料分散体（Ｙ−２〜２０）を得た。
【０１６６】
【表１】
2012203054.tif 000007
【０１６７】
表１中の略称は以下の通りである。
色素誘導体Ｕ−１
【０１６８】
【化６】
2012203054.tif 000008
・有機溶剤  ：プロピレングリコールモノメチルエーテルアセテート
［実施例１］
（カラーフィルタ用黄色着色組成物（ＹＲ−１））
下記の混合物を均一になるように攪拌混合した後、１．０μｍのフィルタで濾過して、アルカリ現像型カラーフィルタ用黄色着色組成物（ＹＲ−１）を得た。
・黄色顔料分散体（Ｙ−１）                                      ４０．０部
・アクリル樹脂（Ｆ−１）溶液（不揮発分２５重量％）              １５．０部
・活性エネルギー線硬化性単量体（東亜合成社製「Ｍ４０２」）        ２．０部
・活性エネルギー線重合開始剤                                      ０．２部
（チバ・スペシャリティー・ケミカルズ社製ＩＲＧＡＣＵＲＥ  ＯＸＥ  ０２）
・多官能チオール（Ｆ）                                            ０．２部
（昭和電工社製「ＴＰＭＢ」；トリメチロールプロパントリ（３−メルカプトブチレート）
・有機溶剤                                                      ４２．６部
（プロピレングリコールモノメチルエーテルアセテート）
【０１６９】
［実施例２〜２２、比較例１〜６］
（カラーフィルタ用黄色着色組成物（ＹＲ−２〜２８））
以下、表２〜４に示す材料を記載の重量配合量（部）にて、カラーフィルタ用黄色着色組成物（ＹＲ−１）と同様にして、カラーフィルタ用黄色着色組成物（ＹＲ−２〜２８）を得た。
【０１７０】
【表２】
2012203054.tif 000009
【０１７１】
【表３】
2012203054.tif 000010
【０１７２】
【表４】
2012203054.tif 000011
【０１７３】
表２〜４中の略称は、以下の通りである。
・活性エネルギー線硬化性単量体（Ｄ）
Ｍ４０２：ジペンタエリスリトールヘキサアクリレート（東亞合成社製「アロニックスＭ−４０２」）
・活性エネルギー線重合開始剤（Ｅ）
ＯＸＥ０１：チバ・ジャパン製ラジカル系光重合開始剤「ＩＲＧＡＣＵＲＥ  ＯＸＥ０１」  １，２−オクタジオン，１−［４−（フェニルチオ）−，２−（ｏ−ベンゾイルオキシム）］ＯＸＥ０２：チバ・ジャパン製ラジカル系光重合開始剤「ＩＲＧＡＣＵＲＥ  ＯＸＥ０２」  エタノン，１−［９−エチル−６−（２−メチルベンゾイル）−９Ｈ−カルバゾール−３−イル］−，１−ｏ−アセチルオキシム  ）
Ｉｒｇ３７９：チバ・ジャパン製ラジカル系光重合開始剤「ＩＲＧＡＣＵＲＥ３７９」  ２−（ジメチルアミノ）−２−［（４−メチルフェニル）メチル］−１−［４−（４−モルホリニル）フェニル］−１−ブタノン
・増感剤
ＥＡＢ−Ｆ：保土谷化学工業社製「ＥＡＢ−Ｆ」  ４，４’−ビス（ジエチルアミノ）ベンゾフェノン
・多官能チオール（Ｆ）
ＴＰＭＢ:昭和電工社製  「ＴＰＭＢ」；トリメチロールプロパントリ（３−メルカプトブチレート
・有機溶剤
有機溶剤：プロピレングリコールモノメチルエーテルアセテート
【０１７４】
[黄色着色組成物の評価]
＜粘度安定性＞
感光性着色組成物を調製した翌日の初期粘度と、４０℃で１週間、経時促進させた経時粘度をＥ型粘度計（東機産業社製「ＥＬＤ型粘度計」）を用いて、２５℃において回転数２０ｒｐｍという条件で測定した。この初期粘度から経時粘度への増粘率を下記の式で算出した。
［増粘率］＝［経時粘度］／［初期粘度］×１００（％）
【０１７５】
＜明度およびコントラスト比＞
得られたカラーフィルタ用黄色着色組成物について、スピンコーターを用いて、１０ｃｍ×１０ｃｍのガラス基板に、Ｃ光源におけるＣＩＥ表色系のおける色度ｘが、０．４４となるように塗布基板を作製、塗布後８０℃で３０分、熱風オーブンで乾燥した塗膜基板を用いて、明度およびコントラスト比を測定した。
明度は顕微分光光度計（オリンパス光学社製「ＯＳＰ−ＳＰ１００」）を用いて測定した。
【０１７６】
＜露光感度評価＞
パターン巾２５μｍ（透明部分の実幅が２５μｍ）の露光マスクを用いて露光、現像、残渣除去を行って、寸法測定機能付きの光学顕微鏡による監察により、得られた画像の線幅が２５μｍとなる露光量（ｍＪ／ｃｍ2）を測定した。すなわち、露光量の少ないカラーフィルタ用黄色着色組成物は、低露光量で画像形成が可能であれば高感度であることを示す。
【０１７７】
＜現像液沈殿の評価＞
得られたカラーフィルタ用黄色着色組成物について、スピンコーターを用いて、１０ｃｍ×１０ｃｍのガラス基板に、ＣＩＥ表色系のおける色度ｘが０．４４となるように塗布基板を作製、塗布後８０℃で３０分、熱風オーブンで乾燥し、乾燥した塗膜をカッターにて削り取った。削り取った塗膜１．０ｇを、ガラス瓶にとり、０．２重量％の炭酸ナトリウム水溶液からなる現像液２０ｇを加えて、シェイカーにて３０分混合した。混合液を静置し、１日後および５日後の黄色沈殿物の有無を確認した。
◎：５日静置しても、黄色沈殿物なし
○：１日静置では黄色沈殿物ないが、５日静置では黄色沈殿物あり。
×：１日静置でも、黄色沈殿物有り。
【０１７８】
＜現像性の評価＞
得られたカラーフィルタ用黄色着色組成物を、１００ｍｍ×１００ｍｍ、０．７ｍｍ厚のガラス基板上に乾燥後の膜厚が２μｍになる回転数にてスピンコーターを用いて塗布した基板を、７０℃で２０分乾燥後、２３℃の０．２重量％の炭酸ナトリウム水溶液からなるアルカリ現像液にて現像し、現像性を３段階で評価した。
◎  ：  ４０秒より早くに完全に除去できるもの
〇  ：  ４０〜６０秒以内に完全に除去できるもの
×  ：  ６０秒を超えても完全に除去できないもの
以上の結果を、表５に示す。
【０１７９】
【表５】
2012203054.tif 000012
【０１８０】
表面が酸性の黄色顔料（Ａ）と、特定の分散剤（Ｂ）と、３級アミノ基を有するビニル系樹脂（Ｃ）とを含むカラーフィルタ用黄色着色組成物である本発明のカラーフィルタ用黄色着色組成物は、いずれの特性においても良好な評価結果を得た。
【０１８１】
また、顔料分散体が顔料誘導体を含まない実施例１６のカラーフィルタ用黄色着色組成物（ＹＲ−１６）は、顔料誘導体を含む実施例１９カラーフィルタ用黄色着色組成物（ＹＲ−１９）に比べて、明度がより高い数値を示した。本発明におけるカラーフィルタ用黄色着色組成物は、特定の分散剤（Ｂ）と、３級アミノ基を有するビニル系樹脂（Ｃ）とを含むため、顔料誘導体を用いなくても、流動性、安定性に優れている。
【０１８２】
また、表面が酸性の黄色顔料（Ａ）として、ＰＹ１５０と、ＰＹ１３８またはＰＹ１３９とを含む顔料分散体を併用した実施例１０，１１では、色度再現領域が広がり、より良好な明度が得られた。
【０１８３】
比較例１は、分散剤が、エーテル基を有するエチレン性不飽和単量体（ｂ１）を含まないため、現像速度が遅く、現像時間が６０秒を超えても完全に除去できなかった。
【０１８４】
比較例２は、３級アミノ基を有するビニル系樹脂（Ｃ）を含有しない顔料分散体を使用したため、顔料分散不良となり、コントラスト比が低く、現像液沈殿が発生した。
【０１８５】
比較例３では、分散剤（Ｂ）を含有しないため、粘度安定性が悪く、経時品はゲル化し、粘度測定が不能となり、コントラスト比も低い結果となった。
【０１８６】
比較例４〜６では、特定の分散剤（Ｂ）および３級アミノ基を有するビニル系樹脂（Ｃ）を含まないため、現像液沈殿が発生した。
【０１８７】
（カラーフィルタの製造）
黄色顔料分散体における顔料を、赤色顔料分散体ではＣ．Ｉ．Ｐｉｇｍｅｎｔ  Ｒｅｄ  ２５４／Ｃ．Ｉ．Ｐｉｇｍｅｎｔ  Ｒｅｄ  １７７＝６部／４部に、緑色顔料分散体ではＣ．Ｉ．Ｐｉｇｍｅｎｔ  Ｇｒｅｅｎ  ５８／Ｃ．Ｉ．Ｐｉｇｍｅｎｔ  Ｙｅｌｌｏｗ  １５０＝７．３部／２．７部に、青色顔料分散体ではＣ．Ｉ．Ｐｉｇｍｅｎｔ  Ｂｌｕｅ  １５：６／Ｃ．Ｉ．Ｐｉｇｍｅｎｔ  Ｖｉｏｌｅｔ  ２３＝９部／１部に置き換えた以外は黄色顔料分散体２と同様にそれぞれの顔料分散体を調製し、さらに、黄色着色組成物における黄色顔料分散体を置き換えた以外は、黄色着色組成物１と同様に赤色着色組成物、緑色着色組成物、及び青色着色組成物を調製し、カラーフィルタ用赤色着色組成物、カラーフィルタ用緑色着色組成物、及びカラーフィルタ用青色着色組成物を得た。
【０１８８】
１００ｍｍ×１００ｍｍのガラス基板上にダイコータで赤色着色組成物を約２μｍの厚さに塗工し、７０℃のオーブン内に２０分間溶剤を除去乾燥させた。次いで、露光装置を用いて紫外線によりストライプパターン露光を行った。露光量は１００ｍＪ／ｃｍ2とした。更に、炭酸ナトリウム水溶液からなる現像液によりスプレー現像して未露光部分を取り除いた後、イオン交換水で洗浄し、この基板を２３０℃で３０分加熱して線幅約５０μｍの赤色フィルタセグメントを形成した。次いで、同様の所作により、赤色フィルタセグメントの隣に緑色着色組成物を用いて緑色フィルタセグメントを、青色着色組成物を用いて青色フィルタセグメントを、次いで実施例３のカラーフィルタ用黄色着色組成物を用いて黄色フィルタセグメントを形成し、同一ガラス基板上に４色のフィルタセグメントを具備するカラーフィルタを得た。
【０１８９】
本発明のカラーフィルタは、コントラスト比が高く、明度が高く、かつ色再現領域が広いため、該カラーフィルタを用いた液晶表示装置は、メリハリのある鮮やかな色を表現し得る。